(57)【要約】【課題】画像出力枚数が増加しても外添剤の埋没がほとんど発生せず、安定して高画質の画像を得ることができる静電荷像現像用トナーを提供する。【解決手段】結着樹脂および着色剤を含むトナー粒子に少なくとも１種の無機粒子が外部添加されており、無機粒子としてシリカ粒子を含み、未使用トナー、画像密度１％の低画像密度で１００００枚出力された後の未定着画像上のトナー及び画像密度８０％の高画像密度で１００００枚出力された後の未定着画像上のトナーのＸＰＳ測定によるＳｉとＣとのピーク面積比率をそれぞれ（Ｓｉｂ／Ｃｂ）、（ＳｉＬ／ＣＬ）、（ＳｉＨ／ＣＨ）としたときに、    １．２≦（Ｓｉｂ／Ｃｂ）／（ＳｉＬ／ＣＬ）≦３．０    １．０≦（ＳｉＨ／ＣＨ）／（ＳｉＬ／ＣＬ）≦１．４の関係にある静電荷像現像用トナーである。【選択図】なし【特許請求の範囲】
【請求項１】
結着樹脂および着色剤を含むトナー粒子に少なくとも１種の無機粒子が外部添加されており、
前記無機粒子としてシリカ粒子を含み、
未使用トナー、画像密度１％の低画像密度で１００００枚出力された後の未定着画像上のトナー及び画像密度８０％の高画像密度で１００００枚出力された後の未定着画像上のトナーのＸＰＳ測定によるＳｉとＣとのピーク面積比率をそれぞれ（Ｓｉｂ／Ｃｂ）、（ＳｉＬ／ＣＬ）、（ＳｉＨ／ＣＨ）としたときに、
１．２≦（Ｓｉｂ／Ｃｂ）／（ＳｉＬ／ＣＬ）≦３．０
１．０≦（ＳｉＨ／ＣＨ）／（ＳｉＬ／ＣＬ）≦１．４
の関係にあることを特徴とする静電荷像現像用トナー。
【請求項２】
前記ピーク面積比率（ＳｉＬ／ＣＬ）が０．０８以上であることを特徴とする請求項１に記載の静電荷像現像用トナー。
【請求項３】
前記無機粒子としてさらにチタニア粒子を含み、
画像密度１％の低画像密度で１００００枚出力された後の未定着画像上のトナー及び画像密度８０％の高画像密度で１００００枚出力された後の未定着画像上のトナーのＸＰＳ測定によるＴｉとＣとのピーク面積比率をそれぞれ（ＴｉＬ／ＣＬ）、（ＴｉＨ／ＣＨ）としたときに、
１．０≦（ＴｉH／ＣＨ）／（ＴｉL／ＣＬ）≦１．４
の関係にあることを特徴とする請求項１または２に記載の静電荷像現像用トナー。
【請求項４】
前記無機粒子として少なくとも第１無機粒子と前記第１無機粒子よりも平均粒径の小さい第２無機粒子とを含み、前記第１無機粒子及び第２無機粒子のうち少なくとも１つがシリカ粒子であることを特徴とする請求項１または２に記載の静電荷像現像用トナー。
【請求項５】
前記第１無機粒子及び第２無機粒子のうち少なくとも１つがシリカ粒子であり、もう一方がチタニア粒子であり、
画像密度１％の低画像密度で１００００枚出力された後の未定着画像上のトナー及び画像密度８０％の高画像密度で１００００枚出力された後の未定着画像上のトナーのＸＰＳ測定によるＴｉとＣとのピーク面積比率をそれぞれ（ＴｉＬ／ＣＬ）、（ＴｉＨ／ＣＨ）としたときに、
１．０≦（ＴｉH／ＣＨ）／（ＴｉL／ＣＬ）≦１．４
の関係にあることを特徴とする請求項４に記載の静電荷像現像用トナー。
【請求項６】
前記第１無機粒子の平均粒径が４０ｎｍ以上２００ｎｍ以下であり、前記第２無機粒子の平均粒径が１０ｎｍ以上５０ｎｍ以下であることを特徴とする請求項４または５に記載の静電荷像現像用トナー。
【請求項７】
前記トナー粒子が、結着樹脂および着色剤を含むコア粒子と、前記コア粒子を被覆するシェル層とを有すること特徴とする請求項１〜６のいずれか１項に記載の静電荷像現像用トナー。
【請求項８】
結着樹脂および着色剤を含むトナー粒子に湿式法により第１無機粒子を外部添加する湿式外添工程と、
前記第１無機粒子が外部添加されたトナー粒子に乾式法により前記第１無機粒子よりも平均粒径の小さい第２無機粒子を外部添加する乾式外添工程と、
を含み、
前記第１無機粒子及び第２無機粒子のうち少なくとも１つがシリカ粒子であり、
未使用トナー、画像密度１％の低画像密度で１００００枚出力された後の未定着画像上のトナー及び画像密度８０％の高画像密度で１００００枚出力された後の未定着画像上のトナーのＸＰＳ測定によるＳｉとＣとのピーク面積比率をそれぞれ（Ｓｉｂ／Ｃｂ）、（ＳｉＬ／ＣＬ）、（ＳｉＨ／ＣＨ）としたときに、
１．２≦（Ｓｉｂ／Ｃｂ）／（ＳｉＬ／ＣＬ）≦３．０
１．０≦（ＳｉＨ／ＣＨ）／（ＳｉＬ／ＣＬ）≦１．４
の関係にあることを特徴とする静電荷像現像用トナーの製造方法。
【請求項９】
前記第１無機粒子が外部添加されたトナー粒子に剪断力を加える剪断力付加工程をさらに含み、
前記乾式外添工程において、前記剪断力が付加されたトナー粒子に乾式法により前記第２無機粒子を外部添加することを特徴とする請求項８に記載の静電荷像現像用トナーの製造方法。
【請求項１０】
前記第１無機粒子の平均粒径が４０ｎｍ以上２００ｎｍ以下であり、前記第２無機粒子の平均粒径が１０ｎｍ以上５０ｎｍ以下であることを特徴とする請求項８または９に記載の静電荷像現像用トナーの製造方法。
【請求項１１】
請求項１〜７のいずれか１項に記載の静電荷像現像用トナーと、キャリアとを含有することを特徴とする静電荷像現像用現像剤。
【請求項１２】
像保持体と、前記像保持体の表面に静電潜像を形成する潜像形成手段と、前記静電潜像を現像剤を用いて現像してトナー画像を形成する現像手段と、前記現像されたトナー画像を中間転写体に転写する転写手段とを有し、
前記現像手段を備えた複数の前記像保持体が、前記中間転写体に沿って直列に配置され、
前記現像剤が、請求項１１に記載の静電荷像現像用現像剤であることを特徴とする画像形成装置。
【発明の詳細な説明】
【技術分野】
【０００１】
本発明は、静電荷像現像用トナー（以下、単に「トナー」と呼ぶ場合がある）、静電荷像現像用トナーの製造方法、静電荷像現像用現像剤（以下、単に「現像剤」と呼ぶ場合がある）及び画像形成装置に関する。
【背景技術】
【０００２】
静電荷像の現像は取扱いの便利性から殆ど乾式現像に移っているが、乾式現像剤としては磁力搬送性を備えかつ可視画像を形成できる磁性トナーを成分とする一成分系現像剤及び可視画像を形成する着色トナーと該トナーを保持搬送しかつ該トナーへ摩擦帯電を与える磁性キャリアとを成分とする二成分系現像剤があり、多色現像には色純度のよい二成分系現像剤が好ましい。
【０００３】
このような現像剤には、現像性、定着性の面から多くの機能特性が要求され、例えばトナーの静電的、熱的あるいは強度的な物理的性質、化学的性質あるいは流動、ブロッキング、粒度分布等の粉体特性等が要求され、これらを受けてトナー粒子の形状、材質更に形成方法、特性補完のための種々の添加剤等が検討されている。
【０００４】
また、現像剤の繰返し現像、長期現像、連続現像等の恒常性を保証するためには、現像剤中の構成粒子の消費選択性、変形、変質、感光体その他への汚染、損傷性がなく、クリーニング性が良好であることが求められている。
【０００５】
一方、トナーにおいては、粒子の搬送性や帯電性のため適当な流動性が必要であり、このために小粒径の無機粒子（平均粒径約５ｎｍ以上１００ｎｍ以下）をトナー粒子に外部添加する方法、クリーニング性を付与するために平均粒径が約０．５μｍ以上５μｍ以下程度の無機粒子をトナー粒子に外部添加する方法、平均粒径が約０．０５μｍ以上５μｍ以下の有機粒子をトナー粒子に外部添加する方法等が知られている。
【０００６】
これらの無機粒子、有機粒子等の外添剤を外部添加して含有させたトナーは画像出力枚数の増加につれ、外添剤のトナー粒子への埋没が生じ、外添剤により付与されていた流動性や帯電制御といった効果が消失しやすく、流動性低下、帯電性低下等による画質低下の原因となっていた。
【０００７】
そこで例えば、（１）トナー粒子表面にシリカが部分的に凝集した状態で付着させる（特許文献１）、（２）一次粒径１００ｎｍ以下のシリカとチタニアを添加する（特許文献２）、（３）一次粒径１ｎｍ以上３０ｎｍ以下のシリカと１５０ｎｍ以上５μｍ以下の無機酸化物を添加する（特許文献３）等が提案されている。
【０００８】
また、特許文献４では、樹脂と着色剤を含有する着色粒子表面に、疎水性シリカ微粉末を下記式を満足するように存在させる電子写真用トナーが記載されている。ただし、Ｓｉ及びＣはＥＳＣＡ測定による電子写真用トナー粒子の表面に存在するケイ素原子比率と炭素原子比率であり、Ｘは疎水性シリカ微粉末の着色粒子に対する添加率（質量％）である。
０．０５＜（Ｓｉ／Ｃ）／Ｘ≦０．２０
【０００９】
特許文献５では、トナー表面に付着させるシリカ微粒子の凝集体平均径ｒより大きな平均一次粒径Ｒを有する微粒子の比ｒ／Ｒを、１〜１／１０の範囲としたトナーが記載されている。
【００１０】
特許文献６では、少なくとも多数の母粒子と多数のシリカの粒子とを有するトナーにおいて、前記シリカが付着していない遊離母粒子の母粒子遊離率が１０％以下に設定されているとともに、前記母粒子に付着していないシリカである遊離シリカのシリカ遊離率が０．２〜１０％に設定されているトナーが記載されている。
【００１１】
特許文献７では、トナー粒子に対する添加剤微粒子の付着力と画質向上等のトナー特性との関係について、特定の添加剤とその付着力が所定の関係にあると目的を達成することできることが記載されている。
【００１２】
【特許文献１】特開平２−２８９８５９号公報
【特許文献２】特公平２−２７６６４号公報
【特許文献３】特公平２−４５１８８号公報
【特許文献４】特開２００２−９１０６４号公報
【特許文献５】特開平５−１１９５１８号公報
【特許文献６】特開２００２−２０２６２２号公報
【特許文献７】特開平７−１９９５１９号公報
【発明の開示】
【発明が解決しようとする課題】
【００１３】
本発明は、画像出力枚数が増加しても外添剤の埋没がほとんど発生せず、安定して高画質の画像を得ることができる静電荷像現像用トナー、そのような静電荷像現像用トナーの製造方法、静電荷像現像用現像剤及び画像形成装置である。
【課題を解決するための手段】
【００１４】
本発明は、結着樹脂および着色剤を含むトナー粒子に少なくとも１種の無機粒子が外部添加されており、前記無機粒子としてシリカ粒子を含み、未使用トナー、画像密度１％の低画像密度で１００００枚出力された後の未定着画像上のトナー及び画像密度８０％の高画像密度で１００００枚出力された後の未定着画像上のトナーのＸＰＳ測定によるＳｉとＣとのピーク面積比率をそれぞれ（Ｓｉｂ／Ｃｂ）、（ＳｉＬ／ＣＬ）、（ＳｉＨ／ＣＨ）としたときに、
１．２≦（Ｓｉｂ／Ｃｂ）／（ＳｉＬ／ＣＬ）≦３．０
１．０≦（ＳｉＨ／ＣＨ）／（ＳｉＬ／ＣＬ）≦１．４
の関係にある静電荷像現像用トナーである。
【００１５】
また、前記静電荷像現像用トナーにおいて、前記ピーク面積比率（ＳｉＬ／ＣＬ）が０．０８以上であることが好ましい。
【００１６】
また、前記静電荷像現像用トナーにおいて、前記無機粒子としてさらにチタニア粒子を含み、画像密度１％の低画像密度で１００００枚出力された後の未定着画像上のトナー及び画像密度８０％の高画像密度で１００００枚出力された後の未定着画像上のトナーのＸＰＳ測定によるＴｉとＣとのピーク面積比率をそれぞれ（ＴｉＬ／ＣＬ）、（ＴｉＨ／ＣＨ）としたときに、
１．０≦（ＴｉH／ＣＨ）／（ＴｉL／ＣＬ）≦１．４
の関係にあることが好ましい。
【００１７】
また、前記静電荷像現像用トナーにおいて、前記無機粒子が少なくとも第１無機粒子と前記第１無機粒子よりも平均粒径の小さい第２無機粒子とを含み、前記第１無機粒子及び第２無機粒子のうち少なくとも１つがシリカ粒子であることが好ましい。
【００１８】
また、前記静電荷像現像用トナーにおいて、前記第１無機粒子及び第２無機粒子のうち少なくとも１つがシリカ粒子であり、もう一方がチタニア粒子であり、画像密度１％の低画像密度で１００００枚出力された後の未定着画像上のトナー及び画像密度８０％の高画像密度で１００００枚出力された後の未定着画像上のトナーのＸＰＳ測定によるＴｉとＣとのピーク面積比率をそれぞれ（ＴｉＬ／ＣＬ）、（ＴｉＨ／ＣＨ）としたときに、
１．０≦（ＴｉH／ＣＨ）／（ＴｉL／ＣＬ）≦１．４
の関係にあることが好ましい。
【００１９】
また、前記静電荷像現像用トナーにおいて、前記第１無機粒子の平均粒径が４０ｎｍ以上２００ｎｍ以下であり、前記第２無機粒子の平均粒径が１０ｎｍ以上５０ｎｍ以下であることが好ましい。
【００２０】
また、前記静電荷像現像用トナーにおいて、前記トナー粒子が、結着樹脂および着色剤を含むコア粒子と、前記コア粒子を被覆するシェル層とを有することが好ましい。
【００２１】
また、本発明は、結着樹脂および着色剤を含むトナー粒子に湿式法により第１無機粒子を外部添加する湿式外添工程と、前記第１無機粒子が外部添加されたトナー粒子に乾式法により前記第１無機粒子よりも平均粒径の小さい第２無機粒子を外部添加する乾式外添工程と、を含み、前記第１無機粒子及び第２無機粒子のうち少なくとも１つがシリカ粒子であり、未使用トナー、画像密度１％の低画像密度で１００００枚出力された後の未定着画像上のトナー及び画像密度８０％の高画像密度で１００００枚出力された後の未定着画像上のトナーのＸＰＳ測定によるＳｉとＣとのピーク面積比率をそれぞれ（Ｓｉｂ／Ｃｂ）、（ＳｉＬ／ＣＬ）、（ＳｉＨ／ＣＨ）としたときに、
１．２≦（Ｓｉｂ／Ｃｂ）／（ＳｉＬ／ＣＬ）≦３．０
１．０≦（ＳｉＨ／ＣＨ）／（ＳｉＬ／ＣＬ）≦１．４
の関係にある静電荷像現像用トナーの製造方法である。
【００２２】
また、前記静電荷像現像用トナーの製造方法において、前記第１無機粒子が外部添加されたトナー粒子に剪断力を加える剪断力付加工程をさらに含み、前記乾式外添工程において、前記剪断力が付加されたトナー粒子に乾式法により前記第２無機粒子を外部添加することが好ましい。
【００２３】
また、前記静電荷像現像用トナーの製造方法において、前記第１無機粒子の平均粒径が４０ｎｍ以上２００ｎｍ以下であり、前記第２無機粒子の平均粒径が１０ｎｍ以上５０ｎｍ以下であることが好ましい。
【００２４】
また、本発明は、前記静電荷像現像用トナーと、キャリアとを含有する静電荷像現像用現像剤である。
【００２５】
また、本発明は、像保持体と、前記像保持体の表面に静電潜像を形成する潜像形成手段と、前記静電潜像を現像剤を用いて現像してトナー画像を形成する現像手段と、前記現像されたトナー画像を中間転写体に転写する転写手段とを有し、前記現像手段を備えた複数の前記像保持体が、前記中間転写体に沿って直列に配置され、前記現像剤が、前記静電荷像現像用現像剤である画像形成装置である。
【発明の効果】
【００２６】
本発明の請求項１によると、画像出力枚数が増加しても外添剤の埋没がほとんど発生せず、安定して高画質の画像を得ることができる静電荷像現像用トナーを提供することができる。
【００２７】
本発明の請求項２によると、画像出力枚数が増加しても外添剤の埋没がほとんど発生せず、より安定して高画質の画像を得ることができる静電荷像現像用トナーを提供することができる。
【００２８】
本発明の請求項３によると、画像出力枚数が増加しても外添剤の埋没がほとんど発生せず、より安定して高画質の画像を得ることができる静電荷像現像用トナーを提供することができる。
【００２９】
本発明の請求項４によると、画像出力枚数が増加しても外添剤の埋没がほとんど発生せず、より安定して高画質の画像を得ることができる静電荷像現像用トナーを提供することができる。
【００３０】
本発明の請求項５によると、画像出力枚数が増加しても外添剤の埋没がほとんど発生せず、より安定して高画質の画像を得ることができる静電荷像現像用トナーを提供することができる。
【００３１】
本発明の請求項６によると、画像出力枚数が増加しても外添剤の埋没がほとんど発生せず、より安定して高画質の画像を得ることができる静電荷像現像用トナーを提供することができる。
【００３２】
本発明の請求項７によると、画像出力枚数が増加しても外添剤の埋没がほとんど発生せず、より安定して高画質の画像を得ることができる静電荷像現像用トナーを提供することができる。
【００３３】
本発明の請求項８によると、画像出力枚数が増加しても外添剤の埋没がほとんど発生せず、安定して高画質の画像を得ることができる静電荷像現像用トナーの製造方法を提供することができる。
【００３４】
本発明の請求項９によると、画像出力枚数が増加しても外添剤の埋没がほとんど発生せず、より安定して高画質の画像を得ることができる静電荷像現像用トナーの製造方法を提供することができる。
【００３５】
本発明の請求項１０によると、画像出力枚数が増加しても外添剤の埋没がほとんど発生せず、より安定して高画質の画像を得ることができる静電荷像現像用トナーの製造方法を提供することができる。
【００３６】
本発明の請求項１１によると、画像出力枚数が増加しても外添剤の埋没がほとんど発生せず、安定して高画質の画像を得ることができる静電荷像現像用現像剤を提供することができる。
【００３７】
本発明の請求項１２によると、画像出力枚数が増加しても外添剤の埋没がほとんど発生せず、安定して高画質の画像を得ることができる画像形成装置を提供することができる。
【発明を実施するための最良の形態】
【００３８】
本発明の実施の形態について以下説明する。本実施形態は本発明を実施する一例であって、本発明は本実施形態に限定されるものではない。
【００３９】
従来、埋没に強い外添剤の設計の条件あるいは脱離に強い外添剤の設計の条件が検討されてきた。しかし、未使用の初期トナーの設計をしてもそのトナーが使用されるシステムや、トナーに加わるストレス等によって外添構造の変化の仕方が異なり、経時において特性に変化が生じていた。特に現像工程及び転写工程においてトナーの劣化形態が異なっていた。すなわち、現像工程は外添剤のトナー粒子への埋没を促進させ、転写工程は外添剤のトナー粒子からの脱離を促進させる。また、画像密度等の画像構造を変化させることにより、トナーの劣化形態が異なっていた。すなわち、低密度画像（例えば画像密度５％以下）の出力は現像装置におけるトナーの入れ替わり量が少ないため、現像装置内でのトナーへのストレスが強く、外添剤のトナー粒子への埋没を促進させ、高密度画像（例えば画像密度４０％以上）の出力は現像装置におけるトナーの入れ替わり量が多いため、現像装置内でトナーへのストレスがあまりかからず、転写工程での外添剤の脱離が生じやすかった。
【００４０】
特に複数色に対応する各色の現像手段をそれぞれ備えた複数の像保持体が中間転写体に沿って直列に配置されたタンデムカラープロセスにおいては、各色で画像密度の異なる画像を出力するため、各色個々のトナーの外添構造変化の仕方が異なり、色合いが変化してしまう。タンデムカラープロセスでは、今までにない低画像密度の連続出力や高画像密度の連続出力が行われ、偏ったトナー劣化形態が生じ、クラウド、かぶり、転写不良等が生じてしまう。つまり、トナーには、低密度画像、高密度画像の連続出力（例えば連続１０００枚以上）にも耐え、安定した外添構造を保つことが求められる。
【００４１】
また、これらのトナーの劣化は、出力速度（マグロール回転速度、感光体回転速度、転写ベルト回転速度等）によっても劣化形態が異なってくる。したがって、小型の画像形成装置から大型の画像形成装置、低速の画像形成装置から高速の画像形成装置にも対応でき、安定した画質の画像を提供するためには、未使用の初期トナーの外添状態と出力画像におけるトナーの外添状態を規定することが重要である。
【００４２】
また従来、経時でトナー表面の外添状態が変化することによる、帯電低下、アドミックス不良、転写不良等を改善するための提案が数多くなされている。外添剤の埋没、脱離を抑制する為に、（１）埋没しにくい大きめの外添剤や低比重の外添剤種を規定したり、（２）脱離しにくい小さめの外添剤や処理剤、添加量を規定したり、（３）これらを両立させる為に外添剤の付着力を規定したりしていた。しかしながら、大きい外添剤、付着強度が弱い低比重の外添剤は脱離し易く、逆に脱離しにくい外添剤は埋没し易い傾向がある。また、外添剤の付着力の規定も十分でない。なぜなら外添剤の埋没や脱離は現像時及び転写時に主として起こり、現像時ではトナーとキャリアやブレードとの摩擦、衝撃による埋没、転写時には静電気力、ファンデルワールス力等による脱離が生じ易い。特に、画像密度等の画像条件が変化すると、現像装置におけるトナーの入れ替わり量が変化し、低画像密度での画像出力時は外添剤が埋没し易く、高画像密度での画像出力時は外添剤が脱離し易い傾向があった。この為、未使用の初期トナーの外添状態を規定しても、市場では満足のいく画像品質を長期に得ることが難しかった。つまり、未使用の初期トナーの設計だけでなく、画像出力後の画像におけるトナー状態を設計することが重要である。
【００４３】
本発明者らは、さまざまな画像を出力した際にでも安定した画像品質を長期に維持できることを検討し、未使用の初期トナーの外添状態の規定だけでなく、高画像密度で画像出力した未定着画像におけるトナーの外添状態と、低画像密度で画像出力した未定着画像におけるトナーの外添状態とを規定することにより、さまざまな画像でも安定した画像品質を長期に維持できることを見出した。特に、タンデムカラープロセスにおけるカラー画像形成装置に有効である。タンデム型のカラー画像形成装置では、イエロー（Ｙ）、マゼンタ（Ｍ）、シアン（Ｃ）の画像が高画像密度で、ブラック（Ｋ）の画像が低画像密度で（あるいはその逆）同時に長期出力されることが通常で起こりうる。そこで、本実施形態では、色毎に現像特性、転写特性等が変化する状況が生じうる、タンデム型のカラー画像形成装置においても安定した画像品質が得られる。
【００４４】
すなわち、本実施形態に係る静電荷像現像用トナーは、結着樹脂および着色剤を含むトナー粒子に少なくとも１種の無機粒子が外部添加されており、その無機粒子としてシリカ粒子を含み、未使用のトナー（現像機に投入する前のキャリアと混合前の供給用トナー）と１０，０００枚画像出力後の未定着画像上のトナーのＸＰＳ測定におけるＳｉとＣとの比率変化が少ない。すなわち、外添剤の付着状態の変化が少ない。具体的には、未使用トナー、画像密度１％の低画像密度で１００００枚出力された後の未定着画像上のトナー及び画像密度８０％の高画像密度で１００００枚出力された後の未定着画像上のトナーのＸＰＳ測定によるＳｉとＣとのピーク面積比率をそれぞれ（Ｓｉｂ／Ｃｂ）、（ＳｉＬ／ＣＬ）、（ＳｉＨ／ＣＨ）としたときに、
１．２≦（Ｓｉｂ／Ｃｂ）／（ＳｉＬ／ＣＬ）≦３．０
１．０≦（ＳｉＨ／ＣＨ）／（ＳｉＬ／ＣＬ）≦１．４
の関係にある。これにより、画像密度によらず、かぶり、クラウド等が生じにくく、転写不良が起こりにくく、長期安定した画質が得られる。また、タンデムカラープロセスにおいて色差が生じにくい。また、
１．４≦（Ｓｉｂ／Ｃｂ）／（ＳｉＬ／ＣＬ）≦２．５
１．０≦（ＳｉＨ／ＣＨ）／（ＳｉＬ／ＣＬ）≦１．３
の関係にあることが好ましい。
【００４５】
トナーは通常トナーカートリッジ等から排出されるため、流動性を有することが重要である。つまり、トナーカートリッジから現像機までは流動性を確保することが重要である。（Ｓｉｂ／Ｃｂ）／（ＳｉＬ／ＣＬ）が１．２未満であると、トナーのトナーカートリッジからの排出性が悪くなり、詰りが生じたり、排出されない残トナー量が多くなる。（Ｓｉｂ／Ｃｂ）／（ＳｉＬ／ＣＬ）が３．０を超えると、高画像密度と低画像密度におけるＳｉ／Ｃ比を制御することが困難となる。
【００４６】
一方、（ＳｉＨ／ＣＨ）／（ＳｉＬ／ＣＬ）が１．０未満であると、低画像密度におけるＳｉ比率が多いことを意味し、これは、高画像密度の画像を出力することで、外添剤の脱離が生じていることを示す。つまり、付着力の多いシリカ外添剤が、転写時等に転写部材に移行し定着画像上にはほとんど存在していないことを示す。これは転写性を悪化させ、画像劣化を生じさせる。また、感光体や転写ベルト等にシリカ外添剤による汚染を生じさせる等の問題を引き起こす。（ＳｉＨ／ＣＨ）／（ＳｉＬ／ＣＬ）が１．４を超えると、低画像密度におけるシリカ外添剤の埋没が激しくなり、現像剤の流動性悪化、アドミックス性の悪化等によるクラウドの発生、外添剤埋没による転写性の悪化等が生じる。
【００４７】
また近年、環境保護の面から回収トナーの廃棄が問題となっている。この問題を解決するには、廃棄トナーを生じないトナーリサイクル機構付きの画像形成装置を使用することが好ましい。しかし、リサイクルトナーはストレスを受ける機会が多くなるため、外添剤の埋没に起因する画質劣化の問題はより深刻であり、従来のトナーではリサイクルに耐えることができなかった。しかし、本実施形態に係る静電荷像現像用トナーは、外添剤の埋没がほとんど発生しないため、トナーリサイクル機構に対応した、高耐用性のトナーである。
【００４８】
本実施形態において、ピーク面積比率（ＳｉＬ／ＣＬ）が０．０８以上であることが好ましく、０．１以上０．３以下であることがより好ましい。ピーク面積比率（ＳｉＬ／ＣＬ）が０．０８未満であると、外添剤量不足のため低流動性となる場合がある。ピーク面積比率（ＳｉＬ／ＣＬ）が０．３を超えると、外添剤量過多のため帯電特性の悪化、外添剤によるシステム汚染が生じる場合がある。
【００４９】
本実施形態に係る静電荷像現像用トナーは、結着樹脂および着色剤を含むトナー粒子に少なくとも１種の無機粒子が外部添加されており、その無機粒子としてシリカ粒子及びチタニア（酸化チタン）粒子を含み、画像密度１％の低画像密度で１００００枚出力された後の未定着画像上のトナー及び画像密度８０％の高画像密度で１００００枚出力された後の未定着画像上のトナーのＸＰＳ測定によるＴｉとＣとのピーク面積比率をそれぞれ（ＴｉＬ／ＣＬ）、（ＴｉＨ／ＣＨ）としたときに、
１．０≦（ＴｉＨ／ＣＨ）／（ＴｉＬ／ＣＬ）≦１．４
の関係にあることが好ましい。また、
１．０≦（ＴｉＨ／ＣＨ）／（ＴｉＬ／ＣＬ）≦１．３
の関係にあることがより好ましい。（ＴｉＨ／ＣＨ）／（ＴｉＬ／ＣＬ）が１．０未満であると、外添剤脱離が生じている可能性があるため機内汚染、キャリア汚染となる場合がある。（ＴｉＨ／ＣＨ）／（ＴｉＬ／ＣＬ）が１．４を超えると、マシン内でのストレスにより外添剤が埋没し易いため流動性不良、転写不良となる場合がある。
【００５０】
本実施形態に係る静電荷像現像用トナーは、結着樹脂および着色剤を含むトナー粒子に２種以上の無機粒子が外部添加されていることが好ましく、少なくとも第１無機粒子と第１無機粒子よりも平均粒径の小さい第２無機粒子とが外部添加されており、第１無機粒子及び第２無機粒子のうち少なくとも１つがシリカ粒子であることがより好ましい。これにより、大径のものを用いても低抵抗化、感光体の研磨性等が生じず用いることができる。
【００５１】
また、本実施形態に係る静電荷像現像用トナーにおいて、第１無機粒子及び第２無機粒子のうち少なくとも１つがシリカ粒子であり、もう一方がチタニア粒子であり、
１．０≦（ＴｉH／ＣＨ）／（ＴｉL／ＣＬ）≦１．４
の関係にあることが好ましい。これにより、トナー追加時の帯電の電荷交換性を良化させることができる。
【００５２】
また、第１無機粒子の平均粒径が４０ｎｍ以上２００ｎｍ以下であり、第２無機粒子の平均粒径が１０ｎｍ以上５０ｎｍ以下であることが好ましい。これにより、流動性と転写維持性の両立が可能である。本実施形態において、第１無機粒子がシリカ粒子であり、第２無機粒子がシリカ粒子及びチタニア粒子のうち少なくとも１つであることが流動性、帯電特性等の点で好ましい。
【００５３】
シリカ粒子及びチタニア粒子以外にトナー表面に外添される無機粒子としては、例えば、アルミナ、チタン酸バリウム、チタン酸マグネシウム、チタン酸カルシウム、チタン酸ストロンチウム、酸化亜鉛、ケイ砂、クレー、雲母、ケイ灰石、ケイソウ土、塩化セリウム、ベンガラ、酸化クロム、酸化セリウム、三酸化アンチモン、酸化マグネシウム、酸化ジルコニウム、炭化ケイ素、窒化ケイ素等が挙げられる。
【００５４】
また、目的に応じて外添剤表面に表面処理を施してもよい。表面処理剤としては、疎水化処理を行うためのシラン化合物、シランカップリング剤、シリコーンオイル等が挙げられる。
【００５５】
無機粒子は、一般に流動性を向上させる目的で使用される。その添加量としては、トナー１００重量部に対して、０．０１重量部以上２０重量部以下が好ましい。
【００５６】
無機粒子の他に有機粒子を用いても良い。有機粒子は、一般にクリーニング性や転写性を向上させる目的で使用され、具体的には例えば、ポリスチレン、ポリメチルメタクリレート、ポリフッ化ビニリデン等が挙げられる。
【００５７】
本実施形態において、トナー母粒子としては結着樹脂と着色剤を主成分とする公知のものを使用することができ、さらに離型剤等を含有していてもよい。
【００５８】
また、本実施形態に係るトナーは、トナー粒子が結着樹脂および着色剤を含むコア粒子と、結着樹脂を含み、コア粒子を被覆するシェル層とを有するコアシェル構造をとることが好ましい。これにより、表面ワックス量を抑え、流動性と帯電性を改善できる。
【００５９】
結着樹脂としては、スチレン、クロロスチレン等のスチレン類；エチレン、プロピレン、ブチレン、イソブチレン等のモノオレフィン；酢酸ビニル、プロピオン酸ビニル、安息香酸ビニル、酪酸ビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸のエステル；ビニルメチルエーテル、ビニルエチルエーテル、ビニルブチルエーテル等のビニルエーテル；ビニルメチルケトン、ビニルヘキシルケトン、ビニルイソプロペニルケトン等のビニルケトン等の単独重合体あるいは共重合体を挙げることができ、特に代表的な結着樹脂としては、ポリスチレン、スチレン・アクリル酸アルキル共重合体、スチレン・メタクリル酸アルキル共重合体、スチレン・アクリロニトリル共重合体、スチレン・ブタジエン共重合体、スチレン・無水マレイン酸共重合体、ポリエチレン、ポリプロピレン等を挙げることができる。さらに、ポリエステル、ポリウレタン、エポキシ樹脂、シリコーン樹脂、ポリアミド、変性ロジン、パラフィンワックス類等を挙げることができる。
【００６０】
また、着色剤としては、例えば、カーボンブラック、クロムイエロー、ハンザイエロー、ベンジジンイエロー、スレンイエロー、キノリンイエロー、パーマネントオレンジＧＴＲ、ピラゾロンオレンジ、バルカンオレンジ、ウオッチヤングレッド、パーマネントレッド、ブリリアンカーミン３Ｂ、ブリリアンカーミン６Ｂ、デュポンオイルレッド、ピラゾロンレッド、リソールレッド、ローダミンＢレーキ、レーキレッドＣ、ローズベンガル、アニリンブルー、ウルトラマリンブルー、カルコオイルブルー、メチレンブルークロライド、フタロシアニンブルー、フタロシアニングリーン、マラカイトグリーンオキサレート等の種々の顔料、または、アクリジン系、キサンテン系、アゾ系、ベンゾキノン系、アジン系、アントラキノン系、チオインジコ系、ジオキサジン系、チアジン系、アゾメチン系、インジコ系、チオインジコ系、フタロシアニン系、アニリンブラック系、ポリメチン系、トリフェニルメタン系、ジフェニルメタン系、チアジン系、チアゾール系、キサンテン系等の各種染料を単独でまたは２種以上組み合わせて使用することができる。
【００６１】
本実施形態に係る静電荷像現像用トナーにおける、前記着色剤の含有量としては、結着樹脂１００重量部に対して、１重量部以上３０重量部以下の範囲であることが好ましいが、また、必要に応じて表面処理された着色剤を使用したり、顔料分散剤を使用することも有効である。前記着色剤の種類を適宜選択することにより、イエロートナー、マゼンタトナー、シアントナー、ブラックトナー等を得ることができる。
【００６２】
離型剤の例としては、ポリエチレン、ポリプロピレン、ポリブテン等の低分子量ポリオレフィン類；加熱により軟化点を有するシリコーン類；オレイン酸アミド、エルカ酸アミド、リシノール酸アミド、ステアリン酸アミド等の脂肪酸アミド類；エステルワックス、カルナウバワックス、ライスワックス、キャンデリラワックス、木ロウ、ホホバ油等のような植物系ワックス；ミツロウのような動物系ワックス；モンタンワックス、オゾケライト、セレシン、パラフィンワックス、マイクロクリスタリンワックス、フィッシャートロプシュワックス等のような鉱物系ワックス；石油系ワックス；及びそれらの変性物等を使用することができる。離型剤の添加量は、トナーに対して５０重量％以下の範囲で添加することができる。
【００６３】
本実施形態に係るトナーには、上記したような成分以外にも、更に必要に応じて内添剤、帯電制御剤、無機粉体（無機粒子）、有機粒子等の種々の成分を添加することができる。
【００６４】
内添剤としては、例えば、フェライト、マグネタイト、還元鉄、コバルト、ニッケル、マンガン等の金属、合金、またはこれら金属を含む化合物などの磁性体等が挙げられる。
【００６５】
帯電制御剤としては、例えば４級アンモニウム塩化合物、ニグロシン系化合物、アルミ、鉄、クロムなどの錯体からなる染料、トリフェニルメタン系顔料などが挙げられる。
【００６６】
また、無機粉体は主にトナーの粘弾性調整を目的として添加され、例えば、シリカ、アルミナ、チタニア、炭酸カルシウム、炭酸マグネシウム、燐酸カルシウム、酸化セリウム等の下記に詳細に列挙するような通常、トナー表面の外添剤として使用されるすべての無機粒子が挙げられる。
【００６７】
（静電荷像現像用トナーの物性）
本実施形態に係る静電荷像現像用トナーの体積平均粒径Ｄ５０ｖは４μｍ以上８μｍ以下の範囲であることが好ましい。トナーの体積平均粒径Ｄ５０ｖが４μｍより小さいと、帯電性が不十分となり周囲への飛散が起こって画像かぶりを引き起こしたり、転写しきれなかったトナーのクリーニングが十分に出来ずフィルミングの発生を引き起こしたりするので好ましくない。一方、体積平均粒径Ｄ５０ｖが８μｍを超えると、画像の解像度が低下し、高画質を達成することが困難となる傾向にある。
【００６８】
また、本実施形態に係る静電荷像現像用トナーの体積平均粒度分布指標ＧＳＤｖは、１．２７以下であり、好ましくは１．２５以下である。ＧＳＤｖが１．２７を超えると粒度分布がシャープとならず、解像性が低下し、トナー飛散やかぶり等の画像欠陥の原因となることがある。
【００６９】
なお、体積平均粒径Ｄ５０ｖ及び体積平均粒度分布指標ＧＳＤｖは、コールターマルチサイザーＩＩ型（ベックマン−コールター社製）を用いて、１００μｍのアパーチャ径で測定することにより得ることができる。この時、測定はトナーを電解質水溶液（アイソトン水溶液）に分散させ、超音波により３０秒以上分散させた後に行う。コールターマルチサイザーＩＩ型（ベックマン−コールター社製）で測定されるトナーの粒度分布を基にして分割された粒度範囲（チャネル）に対して体積、数をそれぞれ小径側から累積分布を描いて、累積１６％となる粒径を体積Ｄ１６ｖ、数Ｄ１６ｐ、累積５０％となる粒径を体積Ｄ５０ｖ、数Ｄ５０ｐ、累積８４％となる粒径を体積Ｄ８４ｖ、数Ｄ８４ｐと定義する。この際、Ｄ５０ｖは体積平均粒径を表し、体積平均粒度分布指標（ＧＳＤｖ）は（Ｄ８４ｖ／Ｄ１６ｖ）１／２として求められる。なお、（Ｄ８４ｐ／Ｄ１６ｐ）１／２は数平均粒度分布指標（ＧＳＤｐ）を表す。
【００７０】
また、本実施形態に係る静電荷像現像用トナーの、下記式で表される形状係数ＳＦ１は好ましくは１１０以上１４０以下の範囲、より好ましくは１１５以上１３０以下の範囲である。
ＳＦ１＝（ＭＬ２／Ａ）×（π／４）×１００
〔ただし、上記式において、ＭＬはトナーの最大長（μｍ）を表し、Ａはトナーの投影面積（μｍ２）を表す。〕
トナーの形状係数ＳＦ１が１１０より小さい、または１４０を超えると、長期に渡って、優れた帯電性、クリーニング性、転写性を得ることができない場合がある。
【００７１】
なお、形状係数ＳＦ１はルーゼックス画像解析装置（株式会社ニレコ製、ＦＴ）を用いて次のように測定する。まず、スライドグラス上に散布したトナーの光学顕微鏡像をビデオカメラを通じてルーゼックス画像解析装置に取り込み、５０個のトナーについて最大長（ＭＬ）と投影面積（Ａ）を測定し、上記形状係数ＳＦ１として求める。
【００７２】
＜静電荷像現像用トナーの製造方法＞
本実施形態に係る静電荷像現像用トナーの製造方法としては、従来の混練粉砕法や、着色剤、離型剤等を重合性単量体とともに懸濁させ、重合性単量体を重合する懸濁重合法、樹脂、着色剤、離型剤等のトナー構成材料を有機溶媒に溶解させ、水系溶媒中に懸濁状態で分散させた後に有機溶媒を除去する溶解懸濁法、樹脂を乳化重合により作製し、着色剤、離型剤等の分散液とともにヘテロ凝集させ、その後融合、合一する乳化重合凝集法等の湿式製法などがある。これらの中で、懸濁重合法、溶解懸濁法、乳化重合凝集法等の湿式製法が好ましく、トナー粒径制御性、狭粒度分布、形状制御性、狭形状分布、内部分散制御性の点から乳化重合凝集法が最適である。
【００７３】
一般に、乳化重合凝集法は、結着樹脂等を乳化し乳化粒子（液滴）を形成して粒径が１μｍ以下の樹脂粒子を分散した樹脂粒子分散液等を調整する工程（以下、「乳化工程」と称することがある）と、樹脂粒子分散液、及び着色剤を分散した着色剤分散液、離型剤を分散した離型剤分散液等を混合し、樹脂粒子、着色剤、離型剤をトナー粒径に凝集させる工程（以下、「凝集工程」と称することがある）、樹脂粒子のガラス転移点以上の温度に加熱し凝集体を融合しトナー粒子を形成する工程（以下、「融合工程」と称することがある）を含む。
【００７４】
（乳化工程）
乳化工程において、結着樹脂の乳化粒子（液滴）は、水系溶媒と、結着樹脂を含む混合液と、を混合した溶液に、剪断力を与えることにより形成される。
【００７５】
その際、加熱するか、或いは、有機溶剤に結着樹脂を溶解させることにより、混合液の粘性を下げて乳化粒子を形成することができる。また、乳化粒子の安定化や水系溶媒の増粘防止のため、分散剤を使用することもできる。かかる乳化粒子の分散液のことを、「樹脂粒子分散液（樹脂分散液）」という。
【００７６】
前記有機溶剤としては、例えば、酢酸エチル、トルエン等が挙げられ、結着樹脂の種類、構造等に応じて適宜選択して用いることができる。
【００７７】
前記有機溶剤の使用量としては、樹脂の総量１００重量部に対して、５０重量部以上５０００重量部以下の範囲であることが好ましく、１２０重量部以上１０００重量部以下の範囲であることがより好ましい。
【００７８】
前記分散剤としては、例えば、ポリビニルアルコール、メチルセルロース、エチルセルロース、ヒドロキシエチルセルロース、カルボキシメチルセルロース、ポリアクリル酸ナトリウム、ポリメタクリル酸ナトリウムの等の水溶性高分子、ドデシルベンゼンスルホン酸ナトリウム、オクタデシル硫酸ナトリウム、オレイン酸ナトリウム、ラウリル酸ナトリウム、ステアリン酸カリウム等のアニオン性界面活性剤、ラウリルアミンアセテート、ステアリルアミンアセテート、ラウリルトリメチルアンモニウムクロライド等のカチオン性界面活性剤、ラウリルジメチルアミンオキサイド等の両性イオン性界面活性剤、ポリオキシエチレンアルキルエーテル、ポリオキシエチレンアルキルフェニルエーテル、ポリオキシエチレンアルキルアミン等のノニオン性界面活性剤等の界面活性剤、リン酸三カルシウム、水酸化アルミニウム、硫酸カルシウム、炭酸カルシウム、炭酸バリウム等の無機化合物等が挙げられる。
【００７９】
前記分散剤として無機化合物を用いる場合、市販のものをそのまま用いてもよいが、微粒子を得る目的で、分散剤中にて無機化合物の粒子を生成する方法を採用してもよい。前記分散剤の使用量としては、樹脂１００重量部に対して、０．０１重量部以上２０重量部以下の範囲が好ましい。
【００８０】
乳化粒子を形成する際に用いる乳化機としては、例えば、ホモジナイザ、ホモミキサ、加圧ニーダ、エクストルーダ、メディア分散機等が挙げられる。樹脂の乳化粒子（液滴）の大きさとしては、その平均粒径（体積平均粒径）で０．０１μｍ以上１μｍ以下の範囲が好ましく、０．０３μｍ以上０．３μｍ以下の範囲がより好ましく、０．０３μｍ以上０．４μｍ以下の範囲がさらに好ましい。
【００８１】
着色剤分散液は、着色剤と界面活性剤とを水系溶媒中で分散して着色剤分散液を得る工程を含む方法により製造される。分散に用いる界面活性剤や分散剤としては、前記結着樹脂を分散させる際に用いる分散剤と同様のものを用いることができる。
【００８２】
着色剤の分散方法としては、任意の方法、例えば回転せん断型ホモジナイザや、メディアを有するボールミル、サンドミル、ダイノミルなどの一般的な分散方法を使用することができ、なんら制限されるものではない。
【００８３】
前記着色剤の添加量としては、前記結着樹脂の総量に対して１重量％以上２０重量％以下の範囲とすることが好ましく、１重量％以上１０重量％以下の範囲とすることがより好ましく、２重量％以上１０重量％以下の範囲とすることがさらに好ましく、２重量％以上７重量％以下の範囲とすることが特に好ましい。
【００８４】
また、離型剤も、界面活性剤を使用して離型剤の水分散液を調製したり、分散剤を使用して離型剤の有機溶剤分散液を調製する。かかる離型剤の水分散液あるいは有機溶剤分散液のことを、「離型剤分散液」という。分散に用いる界面活性剤や分散剤としては、前記結着樹脂を分散させる際に用いる分散剤と同様のものを用いることができる。
【００８５】
（凝集工程）
凝集工程においては、得られた樹脂粒子分散液、着色剤分散液及び離型剤分散液を、結着樹脂の融点付近の温度でかつ融点以下の温度で加熱して凝集し凝集体を形成する。加熱の時間としては、凝集が十分に行われる程度行えばよく、例えば、０．５時間以上１０時間以下程度行えばよい。
【００８６】
乳化粒子の凝集体の形成は、撹拌下、乳化液のｐＨを酸性にすることによってなされる。当該ｐＨとしては、２以上６以下の範囲が好ましく、２．５以上５以下の範囲がより好ましく、２．５以上４以下の範囲がさらに好ましい。この際、凝集剤を使用するのも有効である。
【００８７】
用いられる凝集剤は、前記分散剤に用いる界面活性剤と逆極性の界面活性剤、無機金属塩の他、２価以上の金属錯体を好適に用いることができる。特に、金属錯体を用いた場合には界面活性剤の使用量を低減でき、帯電特性が向上するため特に好ましい。
【００８８】
前記無機金属塩としては、例えば、塩化カルシウム、硝酸カルシウム、塩化バリウム、塩化マグネシウム、塩化亜鉛、塩化アルミニウム、硫酸アルミニウムなどの金属塩、および、ポリ塩化アルミニウム、ポリ水酸化アルミニウム、多硫化カルシウム等の無機金属塩重合体等が挙げられる。その中でも特に、アルミニウム塩およびその重合体が好ましい。よりシャープな粒度分布を得るためには、無機金属塩の価数が１価より２価、２価より３価、３価より４価の方が、また、同じ価数であっても重合タイプの無機金属塩重合体の方が、より好ましい。
【００８９】
凝集時の反応液の固形分濃度は、通常５重量％以上２０重量％以下の範囲で、好ましくは１０重量％以上１５重量％以下の範囲で行われる。反応液の固形分濃度が５重量％未満であると、あるいは２０重量％を超えると、凝集が起こりにくい場合がある。
【００９０】
（融合工程）
融合工程においては、凝集工程と同様の撹拌下で、凝集体の懸濁液のｐＨを３以上７以下の範囲にすることにより、凝集の進行を止め、樹脂の融点以上の温度で加熱を行うことにより凝集体を融合させる。
【００９１】
前記加熱の温度としては、結着樹脂の融点以上であれば問題無い。
【００９２】
前記加熱の時間としては、融合が十分に行われる程度行えばよく、例えば、０．５時間以上１０時間以下程度行えばよい。
【００９３】
前記融合工程においては、結着樹脂が融点以上に加熱されている時に、あるいは融合が終了した後に、架橋反応を行わせてもよい。また、凝集と同時に架橋反応を行うこともできる。架橋反応を行わせる場合には、例えば、結着樹脂として２重結合成分を共重合させた、不飽和スルホン化結晶性ポリエステル樹脂を用い、この樹脂にラジカル反応を起こさせ、架橋構造を導入する。この際、以下に示す重合開始剤を用いることができる。
【００９４】
重合開始剤としては、例えば、ｔ−ブチルパーオキシ−２−エチルヘキサノエート、クミルパーピバレート、ｔ−ブチルパーオキシラウレート、ベンゾイルパーオキサイド、ラウロイルパーオキサイド、オクタノイルパーオキサイド、ジ−ｔ−ブチルパーオキサイド、ｔ−ブチルクミルパーオキサイド、ジクミルパーオキサイド、２，２’−アゾビスイソブチロニトル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、１，１−ビス（ｔ−ブチルパーオキシ）３，３，５−トリメチルシクロヘキサン、１，１−ビス（ｔ−ブチルパーオキシ）シクロヘキサン、１，４−ビス（ｔ−ブチルパーオキシカルボニル）シクロヘキサン、２，２−ビス（ｔ−ブチルパーオキシ）オクタン、ｎ−ブチル４，４−ビス（ｔ−ブチルパーオキシ）バリレート、２，２−ビス（ｔ−ブチルパーオキシ）ブタン、１，３−ビス（ｔ−ブチルパーオキシイソプロピル）ベンゼン、２，５−ジメチル−２，５−ジ（ｔ−ブチルパーオキシ）ヘキサン、２，５−ジメチル−２，５−ジ（ｔ−ブチルパーオキシ）ヘキサン、２，５−ジメチル−２，５−ジ（ベンゾイルパーオキシ）ヘキサン、ジ−ｔ−ブチルジパーオキシイソフタレート、２，２−ビス（４，４−ジ−ｔ−ブチルパーオキシシクロヘキシル）プロパン、ジ−ｔ−ブチルパーオキシα−メチルサクシネート、ジ−ｔ−ブチルパーオキシジメチルグルタレート、ジ−ｔ−ブチルパーオキシヘキサヒドロテレフタレート、ジ−ｔ−ブチルパーオキシアゼラート、２，５−ジメチル−２，５−ジ（ｔ−ブチルパーオキシ）ヘキサン、ジエチレングリコール−ビス（ｔ−ブチルパーオキシカーボネート）、ジ−ｔ−ブチルパーオキシトリメチルアジペート、トリス（ｔ−ブチルパーオキシ）トリアジン、ビニルトリス（ｔ−ブチルパーオキシ）シラン、２，２’−アゾビス（２−メチルプロピオンアミジンジハイドロクロライド）、２，２’−アゾビス［Ｎ−（２−カルボキシエチル）−２−メチルプロピオンアミジン］、４，４’−アゾビス（４−シアノワレリックアシド）等が挙げられる。
【００９５】
これら重合開始剤は、単独で使用することも、または２種以上を併用することもできる。重合開始剤の量や種類は、ポリマ中の不飽和部位量、共存する着色剤の種類や量によって選択される。
【００９６】
重合開始剤は、乳化工程前にあらかじめ結着樹脂に混合しておいてもよいし、凝集工程で凝集塊に取り込ませてもよい。さらには、融合工程、或いは融合工程の後に導入してもよい。凝集工程、融合工程、あるいは融合工程の後に導入する場合は、重合開始剤を溶解、または乳化した液を、粒子分散液（樹脂粒子分散液等）に加える。これらの重合開始剤には、重合度を制御する目的で、公知の架橋剤、連鎖移動剤、重合禁止剤等を添加してもよい。
【００９７】
（シェル層形成工程）
次に、必要に応じてシェル層を形成する方法について説明する。本実施形態に係るトナーにおいて、シェル層を形成する方法は、前記凝集粒子（コア粒子）に、樹脂粒子等を付着させて樹脂付着粒子を形成する凝集工程と、樹脂付着粒子を加熱してシェル層を形成する溶融工程と、を含む。樹脂粒子を主成分とするシェル層の形成方法については、生産性の観点から水中において行うことが好ましい。
【００９８】
シェル層の形成は、上記の如き乳化重合凝集法等による造粒中に樹脂粒子分散液を添加することにより同時に行う同プロセスとして行ってもよいし、またコア粒子作製後に別プロセスとして行ってもよいが、シェル層形成は、コア粒子作製後に水系媒体中において別プロセスとして行うことが好ましい。
【００９９】
シェル層形成工程において、被覆時の固形分濃度は１０重量％以上５０重量％以下の範囲であることが好ましく、２０重量％以上５０重量％以下の範囲であることがより好ましく、３０重量％以上５０重量％以下の範囲であることがさらに好ましい。１０％重量以下においては分散安定性が低いだけでなく、分散安定性が低下することにより樹脂粒子のコア粒子表面への付着が不十分となってしまう場合がある。また、固形分濃度が５０重量％以上では、付着時のスラリ粘度の増加により撹拌不良を引き起こし、粗大粉の発生の原因となる場合がある。
【０１００】
シェル層の形成において、コア粒子造粒後のスラリ液に樹脂粒子分散液を添加した後、強固なシェル層を得る目的で、スラリ液を加熱してもよい。この際、コア粒子の結着樹脂の融点またはガラス転移温度以下において加熱することが重要である。加熱温度が高すぎる場合には、粗大粉が発生するだけでなく、コア成分がシェル層表面に溶出してしまい、帯電特性および熱保管性を悪化させてしまう場合がある。
【０１０１】
シェル層の形成において、樹脂粒子の被覆を促進させる目的で、凝集剤を用いてもよい。凝集剤としては、後述する凝集剤種が好適に用いられる。また、凝集剤を添加する時期としては、樹脂粒子の添加前後いずれでもよい。
【０１０２】
本実施形態のトナーのシェル層作製において、樹脂粒子の添加量は、コア粒子の重量に対して５重量％以上２５重量％以下の範囲であることが好ましく、７重量％以上２０重量％以下の範囲であることがより好ましく、７重量％以上１６重量％以下の範囲であることがさらに好ましい。添加量が５重量％未満の場合には、熱保管性が不十分となり、実機内においてブロッキングが発生しやすい。添加量が２５重量％を超える場合には、熱保管性は問題ないものの、帯電特性および低温定着性が阻害されてしまう場合がある。
【０１０３】
（洗浄、乾燥工程）
乳化重合凝集法等を用いてトナー粒子を作製した場合、塩酸、硫酸、硝酸等の強酸の水溶液で分散剤を除去後、ろ液が中性になるまでイオン交換水などですすぎ、更に任意の洗浄工程、固液分離工程、乾燥工程を経て所望のトナー粒子を得る。この場合、トナー粒子として十分な帯電特性、信頼性を確保するために、洗浄工程において、イオン交換水等で十分に洗浄することが好ましい。
【０１０４】
乾燥工程では、通常の振動型流動乾燥法、スプレードライ法、凍結乾燥法、フラッシュジェット法など、任意の方法を採用することができる。トナー粒子は、乾燥後の含水分率を１．０％以下、好ましくは０．５％以下に調整することが望ましい。
【０１０５】
（外添工程）
トナー粒子に少なくとも１種の無機粒子を外部添加し、本実施形態に係るトナーを得ることができる。
【０１０６】
これら外添剤の添加方法としては、トナー母粒子と外添剤とを、Ｖ型ブレンダ、ヘンシエルミキサ、Ｑ型ミキサ（三井鉱山製）、サイクロミックス、ノビルタ（ホソカワミクロン製）、カワタスーパーミキサ等の混合機を用いて乾式でトナー表面に付着させてもよいし、外添剤を水または水とアルコールとの混合溶媒等の水系の液体に分散させた後、スラリ状態のトナーに湿式で添加し乾燥させてトナー表面に外添剤を付着させてもよい。また、外添剤はイオン性界面活性剤や高分子酸、高分子塩基等で分散して湿式添加してもよい。
【０１０７】
本実施形態に係る上記、
１．２≦（Ｓｉｂ／Ｃｂ）／（ＳｉＬ／ＣＬ）≦３．０
１．０≦（ＳｉＨ／ＣＨ）／（ＳｉＬ／ＣＬ）≦１．４
の関係にあるトナーを得るためには、外部添加の方法としては、結着樹脂および着色剤を含むトナー粒子に湿式法により第１無機粒子を外部添加する湿式外添工程と、第１無機粒子が外部添加されたトナー粒子に乾式法により第１無機粒子よりも平均粒径の小さい第２無機粒子を外部添加する乾式外添工程と、を含む方法が好ましい。また、第１無機粒子の平均粒径が４０ｎｍ以上２００ｎｍ以下であり、第２無機粒子の平均粒径が１０ｎｍ以上５０ｎｍ以下であることがより好ましい。すなわち、本方法では、大径外添剤の湿式外添＋小径外添剤の乾式外添という２段階の工程を経ている。これにより、画像出力枚数が増加しても外添剤の埋没がほとんど発生せず、安定して高画質の画像を得ることができる静電荷像現像用トナーを得ることができる。
【０１０８】
また、本実施形態に係る上記の関係にあるトナーを得るために、外部添加の方法としては、結着樹脂および着色剤を含むトナー粒子に湿式法により第１無機粒子を外部添加する湿式外添工程と、第１無機粒子が外部添加されたトナー粒子に剪断力を加える剪断力付加工程と、剪断力が付加されたトナー粒子に乾式法により第２無機粒子を外部添加する乾式外添工程と、を含む方法がより好ましい。すなわち、本方法では、大径外添剤の湿式外添＋剪断力を与える乾式撹拌による付着強度調整＋小径外添剤の乾式外添という３段階の工程を経ている。これにより、画像出力枚数が増加しても外添剤の埋没がほとんど発生せず、より安定して高画質の画像を得ることができる静電荷像現像用トナーを得ることができる。
【０１０９】
ここで、前述の通り、第１無機粒子及び第２無機粒子のうち少なくとも１つがシリカ粒子であり、第１無機粒子がシリカ粒子であり、第２無機粒子がシリカ粒子及びチタニア粒子のうち少なくとも１つであることが好ましい。
【０１１０】
湿式外添方法としては、例えば、トナー粒子が分散したトナー分散液を用い、そこに外添剤を添加する。ホモジナイザ（ウルトラタラックスＴ５０、ＩＫＡ社製）等を用いて混合し、トナーのガラス転移温度（Ｔｇ）近傍の温度（例えば、３０℃以上８０℃以下）で撹拌しながら加熱する。冷却後、外添トナーを濾別し、イオン交換水等で洗浄した後、乾燥し、必要に応じて粗大粒子を除去して外添トナーを得ることができる。湿式外添の利点としては、外添剤をトナー粒子の表面に均一に分散することができ、加熱温度と撹拌速度等により、外添剤の付着状態を制御することができる。
【０１１１】
乾式外添方法としては、乾燥させたトナー粒子と外添剤とを上記混合機を用いて混合し、外添トナーを得ることができる。乾式外添方法の他の使用方法として、湿式外添で得られた外添トナーの乾燥品を単独で投入し、撹拌することで、外添剤の付着強度を調整したトナーを作製することもできる。
【０１１２】
トナー粒子に剪断力を加える方法としては、例えば、ノビルタ（ホソカワミクロン製）を用いて、第１無機粒子が外部添加されたトナー粒子に乾燥状態で剪断力を加えて混合する方法等が挙げられる。これにより、外添剤の付着強度を調整することができる。
【０１１３】
また、外添の際必要に応じて種々の添加剤を添加してもよい。これらの添加剤としては、他の公知の流動化剤、ポリスチレン粒子、ポリメチルメタクリレート粒子、ポリフッ化ビニリデン粒子、小径不定形樹脂粒子、酸化セリウム、ステアリン酸亜鉛等のクリーニング助剤または転写助剤等が挙げられる。
【０１１４】
外添混合後の乾式篩分には、風力篩分機、円形振動篩、ジャイロシフタ、超音波振動篩、ターボスクリーナ等が用いられ、２０〜３００μｍ目開きの網が好適に用いられる。
【０１１５】
＜静電荷像現像剤＞
本実施形態に係る静電荷像現像用トナーは、そのまま一成分現像剤として、あるいは二成分現像剤として用いられる。二成分現像剤として用いる場合にはキャリアと混合して使用される。
【０１１６】
二成分現像剤に使用し得るキャリアとしては、特に制限はなく、公知のキャリアを用いることができる。例えば酸化鉄、ニッケル、コバルト等の磁性金属、フェライト、マグネタイト等の磁性酸化物や、これら芯材表面に樹脂被覆層を有する樹脂コートキャリア、磁性分散型キャリア等を挙げることができる。またマトリックス樹脂に導電材料などが分散された樹脂分散型キャリアであってもよい。
【０１１７】
キャリアに使用される被覆樹脂、マトリックス樹脂としては、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合からなるストレートシリコーン樹脂またはその変性品、フッ素樹脂、ポリエステル、ポリカーボネート、フェノール樹脂、エポキシ樹脂等を例示することができるが、これらに限定されるものではない。
【０１１８】
導電材料としては、金、銀、銅といった金属やカーボンブラック、更に酸化チタン、酸化亜鉛、硫酸バリウム、ホウ酸アルミニウム、チタン酸カリウム、酸化スズ、カーボンブラック等を例示することができるが、これらに限定されるものではない。
【０１１９】
またキャリアの芯材としては、鉄、ニッケル、コバルト等の磁性金属、フェライト、マグネタイト等の磁性酸化物、ガラスビーズ等が挙げられるが、キャリアを磁気ブラシ法に用いるためには、磁性材料であることが好ましい。キャリアの芯材の体積平均粒径としては、一般的には１０μｍ以上５００μｍ以下の範囲であり、好ましくは３０μｍ以上１００μｍ以下の範囲である。
【０１２０】
またキャリアの芯材の表面に樹脂被覆するには、前記被覆樹脂、および必要に応じて各種添加剤を適当な溶媒に溶解した被覆層形成用溶液により被覆する方法が挙げられる。溶媒としては、特に限定されるものではなく、使用する被覆樹脂、塗布適性等を勘案して適宜選択すればよい。
【０１２１】
具体的な樹脂被覆方法としては、キャリアの芯材を被覆層形成用溶液中に浸漬する浸漬法、被覆層形成用溶液をキャリアの芯材表面に噴霧するスプレー法、キャリアの芯材を流動エアにより浮遊させた状態で被覆層形成用溶液を噴霧する流動床法、ニーダーコーター中でキャリアの芯材と被覆層形成溶液とを混合し、溶剤を除去するニーダーコーター法が挙げられる。
【０１２２】
前記二成分現像剤における本実施形態に係るトナーと上記キャリアとの混合比（重量比）としては、トナー：キャリア＝１：１００以上３０：１００以下程度の範囲であり、３：１００以上２０：１００以下程度の範囲がより好ましい。
【０１２３】
＜画像形成装置＞
本実施形態に係る画像形成装置は、像保持体と、像保持体の表面に静電潜像を形成する潜像形成手段と、静電潜像を現像剤を用いて現像してトナー画像を形成する現像手段と、現像されたトナー画像を被転写体に転写する転写手段と、を含み、現像剤として、前記静電荷像現像用現像剤が用いられる。また、本実施形態に係る画像形成装置は、上記した手段以外の手段、例えば、像保持体を帯電する帯電手段、被転写体表面に転写されたトナー画像を定着する定着手段、像保持体表面に残存したトナーを除去するクリーニング手段等を含むものであってもよい。
【０１２４】
本実施形態に係る画像形成装置の一例の概略を図１に示し、その構成について説明する。画像形成装置１は、帯電部１０と、露光部１２と、像保持体である電子写真感光体１４と、現像部１６と、転写部１８と、クリーニング部２０と、定着部２２とを備える。
【０１２５】
画像形成装置１において、電子写真感光体１４の周囲には、電子写真感光体１４の表面を帯電する帯電手段である帯電部１０と、帯電された電子写真感光体１４を露光し画像情報に応じて静電潜像を形成する潜像形成手段である露光部１２と、静電潜像をトナーにより現像してトナー画像を形成する現像手段である現像部１６と、電子写真感光体１４の表面に形成されたトナー画像を被転写体２４の表面に転写する転写手段である転写部１８と、転写後の電子写真感光体１４表面上に残存したトナーを除去するクリーニング手段であるクリーニング部２０とがこの順で配置されている。また、被転写体２４に転写されたトナー画像を定着する定着手段である定着部２２が転写部１８の左側に配置されている。
【０１２６】
本実施形態に係る画像形成装置１の動作について説明する。まず、帯電部１０により電子写真感光体１４の表面が均一に帯電される（帯電工程）。次に、露光部１２により電子写真感光体１４の表面に光が当てられ、光の当てられた部分の帯電電荷が除去され、画像情報に応じて静電荷像（静電潜像）が形成される（潜像形成工程）。その後、静電荷像が現像部１６により現像され、電子写真感光体１４の表面にトナー画像が形成される（現像工程）。例えば、電子写真感光体１４として有機感光体を用い、露光部１２としてレーザビーム光を用いたデジタル式電子写真複写機の場合、電子写真感光体１４の表面は、帯電部１０により負電荷を付与され、レーザビーム光によりドット状にデジタル潜像が形成され、レーザビーム光の当たった部分に現像部１６でトナーを付与され可視像化される。この場合、現像部１６にはマイナスのバイアスが印加されている。次に転写部１８で、用紙等の被転写体２４がこのトナー画像に重ねられ、被転写体２４の裏側からトナーとは逆極性の電荷が被転写体２４に与えられ、静電気力によりトナー画像が被転写体２４に転写される（転写工程）。転写されたトナー画像は、定着部２２において定着部材により熱及び圧力が加えられ、被転写体２４に融着されて定着される（定着工程）。一方、転写されずに電子写真感光体１４の表面に残存したトナーはクリーニング部２０で除去される（クリーニング工程）。この帯電からクリーニングに至る一連のプロセスで一回のサイクルが終了する。なお、図１において、転写部１８で用紙等の被転写体２４に直接トナー画像が転写されているが、中間転写体等の転写体を介して転写されても良い。
【０１２７】
以下、図１の画像形成装置１における帯電手段、像保持体、露光手段、現像手段、転写手段、クリーニング手段、定着手段について説明する。
【０１２８】
（帯電手段）
帯電手段である帯電部１０としては、例えば、図１に示すようなコロトロンなどの帯電器が用いられるが、導電性又は半導電性の帯電ロールを用いても良い。導電性又は半導電性の帯電ロールを用いた接触型帯電器は、電子写真感光体１４に対し、直流電流を印加するか、交流電流を重畳させて印加してもよい。例えばこのような帯電部１０により、電子写真感光体１４との接触部近傍の微小空間で放電を発生させることにより電子写真感光体１４表面を帯電させる。なお、通常は、−３００Ｖ以上−１０００Ｖ以下に帯電される。また前記の導電性又は半導電性の帯電ロールは単層構造あるいは多重構造でも良い。また、帯電ロールの表面をクリーニングする機構を設けてもよい。
【０１２９】
（像保持体）
像保持体は、少なくとも潜像（静電荷像）が形成される機能を有する。像保持体としては、電子写真感光体が好適に挙げられる。電子写真感光体１４は、円筒状の導電性の基体外周面に有機感光体等を含む塗膜を有する。塗膜は、基体上に、必要に応じて下引き層、及び、電荷発生物質を含む電荷発生層と、電荷輸送物質を含む電荷輸送層とを含む感光層がこの順序で形成されたものである。電荷発生層と電荷輸送層の積層順序は逆であってもよい。これらは、電荷発生物質と電荷輸送物質とを別個の層（電荷発生層、電荷輸送層）に含有させて積層した積層型感光体であるが、電荷発生物質と電荷輸送物質との双方を同一の層に含む単層型感光体であってもよく、好ましくは積層型感光体である。また、下引き層と感光層との間に中間層を有していてもよい。また、有機感光体に限らずアモルファスシリコン感光膜等他の種類の感光層を使用してもよい。
【０１３０】
（露光手段）
露光手段である露光部１２としては、特に制限はなく、例えば、像保持体表面に、半導体レーザ光、ＬＥＤ光、液晶シャッタ光等の光源を、所望の像様に露光できる光学系機器等が挙げられる。
【０１３１】
（現像手段）
現像手段である現像部１６は、像保持体上に形成された潜像をトナーを含む現像剤により現像してトナー画像を形成する機能を有する。そのような現像装置としては、上述の機能を有している限り特に制限はなく、目的に応じて適宜選択することができるが、例えば、静電荷像現像用トナーをブラシ、ローラ等を用いて電子写真感光体１４に付着させる機能を有する公知の現像器等が挙げられる。電子写真感光体１４には、通常直流電圧が使用されるが、更に交流電圧を重畳させて使用してもよい。
【０１３２】
（転写手段）
転写手段である転写部１８としては、例えば、図１に示すような被転写体２４の裏側からトナーとは逆極性の電荷を被転写体２４に与え、静電気力によりトナー画像を被転写体２４に転写するもの、あるいは被転写体２４の表面に被転写体２４を介して直接接触して転写する導電性又は半導電性のロール等を用いた転写ロール及び転写ロール押圧装置を用いることができる。転写ロールには、像保持体に付与する転写電流として、直流電流を印加してもよいし、交流電流を重畳させて印加してもよい。転写ロールは、帯電すべき画像領域幅、転写帯電器の形状、開口幅、プロセススピード（周速）等により、任意に設定することができる。また、低コスト化のため、転写ロールとして単層の発泡ロール等が好適に用いられる。転写方式としては、紙等の被転写体２４に直接転写する方式でも、中間転写体を介して被転写体２４に転写する方式でもよい。
【０１３３】
中間転写体としては、公知の中間転写体を用いることができる。中間転写体に用いられる材料としては、ポリカーボネート樹脂（ＰＣ）、ポリフッ化ビニリデン（ＰＶＤＦ）、ポリアルキレンフタレート、ＰＣ／ポリアルキレンテレフタレート（ＰＡＴ）のブレンド材料、エチレンテトラフロロエチレン共重合体（ＥＴＦＥ）／ＰＣ、ＥＴＦＥ／ＰＡＴ、ＰＣ／ＰＡＴのブレンド材料等が挙げられるが、機械的強度の観点から熱硬化ポリイミド樹脂を用いた中間転写ベルトが好ましい。
【０１３４】
（クリーニング手段）
クリーニング手段であるクリーニング部２０については、像保持体上の残留トナーを清掃するものであれば、ブレードクリーニング方式、ブラシクリーニング方式、ロールクリーニング方式を採用したもの等、適宜選定して差し支えない。これらの中でもクリーニングブレードを用いることが好ましい。また、クリーニングブレードの材質としてはウレタンゴム、ネオプレンゴム、シリコーンゴム等が挙げられる。中でも、耐摩耗性に優れていることから、特にポリウレタン弾性体を用いることが好ましい。但し、転写効率の高いトナーを使用する場合にはクリーニング部２０を使用しない態様もありえる。
【０１３５】
（定着手段）
定着手段（画像定着装置）である定着部２２としては、被転写体２４に転写されたトナー像を加熱、加圧あるいは加熱加圧により定着するものであり、定着部材を具備する。
【０１３６】
（被転写体)
トナー画像を転写する被転写体（用紙）２４としては、例えば、電子写真方式の複写機、プリンタ等に使用される普通紙、ＯＨＰシート等が挙げられる。定着後における画像表面の平滑性をさらに向上させるには、被転写体の表面もできるだけ平滑であることが好ましく、例えば、普通紙の表面を樹脂等でコーティングしたコート紙、印刷用のアート紙等を好適に使用することができる。
【０１３７】
本実施形態の画像形成装置の中間転写体は、中間転写ベルトが特に望ましい。例えば、現像装置内に単色のトナーのみを収容する通常のモノカラー画像形成装置や、感光体ドラム等の像保持体上に担持されたトナー像を中間転写ベルトに順次一次転写を繰り返すカラー画像形成装置、各色毎の現像器を備えた複数の像担持体を中間転写ベルト上に直列に配置したタンデム型カラー画像形成装置等に適用することができる。
【０１３８】
図２は本実施形態に係る静電荷像現像用トナー及び静電荷像現像用現像剤が適用される画像形成装置の全体構成の一例を示した図であり、所謂タンデム型のデジタルカラープリンタを示している。図２に示す画像形成装置は、本体５０に、各色の階調データに対応して画像形成を行う画像形成部５２、記録用紙（シート）を搬送するシート搬送系５４、例えばパーソナルコンピュータや画像読み取り装置等に接続され、受信された画像データに対して所定の画像処理を施す画像処理装置５６とを備えている。
【０１３９】
画像形成部５２は、水平方向に一定の間隔を置いて並列的に配置される複数のエンジンであるイエロー（Ｙ）、マゼンタ（Ｍ）、シアン（Ｃ）、黒（Ｋ）の４つの画像形成ユニット５８Ｙ，５８Ｍ，５８Ｃ，５８Ｋ、この画像形成ユニット５８Ｙ，５８Ｍ，５８Ｃ，５８Ｋの電子写真感光体１４に形成された各色のトナー像を中間転写ベルト６０上に多重転写させる転写ユニット６２、画像形成ユニット５８Ｙ，５８Ｍ，５８Ｃ，５８Ｋに対してレーザ光を照射する光学系ユニット６４を備えている。また本体５０には、転写ユニット６２によって二次転写された記録用紙（シート）上の画像を、熱および圧力を用いて記録用紙に定着させる定着器６６を備えている。更に、画像形成ユニット５８Ｙ，５８Ｍ，５８Ｃ，５８Ｋに対して各色のトナーを供給するためのトナーカートリッジ６８Ｙ，６８Ｍ，６８Ｃ，６８Ｋが設けられている。
【０１４０】
転写ユニット６２は、中間転写体である中間転写ベルト６０を駆動する駆動ローラ７０、中間転写ベルト６０に一定の張力を付与する張力付与ローラ７１、重畳された各色のトナー像を記録用紙に二次転写するためのバックアップローラ７２、中間転写ベルト６０上に存在する残留トナー等を除去するクリーニング装置７３を備えている。中間転写ベルト６０は、この駆動ローラ７０と張力付与ローラ７１およびバックアップローラ７２との間に一定の張力で掛け回されており、定速性に優れた専用の駆動モータ（図示せず）によって回転駆動される駆動ローラ７０により、矢印方向に所定の速度で循環駆動される。この中間転写ベルト６０は、例えば、電荷蓄積を起こさないベルト素材（ゴムまたは樹脂）にて抵抗調整されたものが使用されている。クリーニング装置７３は、クリーニングブラシ７３ａおよびクリーニングブレード７３ｂを備えており、トナー像の転写工程が終了した後の中間転写ベルト６０の表面から残留トナーや紙粉等を除去して、次の画像形成プロセスに備えるように構成されている。
【０１４１】
シート搬送系５４は、画像が記録される記録用紙（シート）を積載して供給する給紙装置７７、給紙装置７７から１枚ずつに分離された記録用紙を画像転写部に向けて搬送する搬送路８０を備えている。また、搬送路８０を介して搬送された記録用紙に対し、二次転写位置に設けられバックアップローラ７２に圧接して記録用紙上に画像を二次転写する二次転写ローラ８２を備えている。更に、定着器６６によってトナー画像が定着された記録用紙を本体５０の機外に排出する排出ローラ８３、排出ローラ８３によって排出された記録紙を積載する排出受け８４を有する。
【０１４２】
次に、図２に示す画像形成装置の動作について説明する。図示しない原稿読み取り装置によって読み取られた原稿の色材反射光像や、図示しないパーソナルコンピュータ等にて形成された色材画像データは、画像処理装置５６に入力される。画像処理装置５６では、入力されたデータに対して、シェーディング補正、位置ズレ補正、明度／色空間変換、ガンマ補正、枠消しや色編集、移動編集等の各種画像編集等の所定の画像処理が施される。画像処理が施された画像データは、イエロー（Ｙ）、マゼンタ（Ｍ）、シアン（Ｃ）、黒（Ｋ）の４色のデータに変換され、光学系ユニット６４に出力される。
【０１４３】
光学系ユニット６４では、入力されたデータに応じて、半導体レーザ（図示せず）から出射されたレーザ光（ＬＢ−Ｙ，ＬＢ−Ｍ，ＬＢ−Ｃ，ＬＢ−Ｋ）を、画像形成ユニット５８Ｙ，５８Ｍ，５８Ｃ，５８Ｋの電子写真感光体１４に照射している。画像形成ユニット５８Ｙ，５８Ｍ，５８Ｃ，５８Ｋの電子写真感光体１４では、帯電された表面が走査露光され、静電潜像が形成される。形成された静電潜像は、各々の画像形成ユニット５８Ｙ，５８Ｍ，５８Ｃ，５８Ｋにて、イエロー（Ｙ）、マゼンタ（Ｍ）、シアン（Ｃ）、黒（Ｋ）の各色のトナー像として現像される。
【０１４４】
画像形成ユニット５８Ｙ，５８Ｍ，５８Ｃ，５８Ｋの電子写真感光体１４上に形成されたトナー像は、中間転写体である中間転写ベルト６０上に多重転写される。このとき、黒色のトナー像を形成する黒の画像形成ユニット５８Ｋは、中間転写ベルト６０の移動方向の最下流側に設けられ、黒色のトナー像は、中間転写ベルト６０に対して最後に一次転写される。
【０１４５】
一方、シート搬送系５４では、画像形成のタイミングに合わせて給紙装置７７から所定サイズの記録用紙が供給される。その後、トナー像が形成された中間転写ベルト６０の移動タイミングに合わせて、記録用紙は、バックアップローラ７２および二次転写ローラ８２によって形成される二次転写位置に搬送される。二次転写位置にて下方から上方に向けて搬送される記録用紙には、圧接力および所定の電界を用いて、４色が多重されているトナー像が副走査方向に順次、転写される。そして、各色のトナー像が転写された記録用紙は、定着器６６によって熱および圧力で定着処理を受けた後、排出ローラ８３によって本体５０の上部に設けられた排出受け８４に排出される。
【０１４６】
次に、画像形成部５２における画像形成ユニット５８Ｙ，５８Ｍ，５８Ｃ，５８Ｋについて詳述する。
【０１４７】
図３は、画像形成ユニット５８Ｙ，５８Ｍ，５８Ｃ，５８Ｋの構成を説明するための図であり、ここでは、イエロー（Ｙ）の画像形成ユニット５８Ｙとマゼンタ（Ｍ）の画像形成ユニット５８Ｍとが示されている。他の画像形成ユニット５８Ｃ，５８Ｋもほぼ同様に構成されている。
【０１４８】
画像形成ユニット５８Ｙ，５８Ｍ，５８Ｃ，５８Ｋは、トナー像を保持させる像保持体としての電子写真感光体１４、帯電部材である帯電ローラ９０を用いて電子写真感光体１４を帯電させる帯電器８６、帯電器８６によって帯電され、光学系ユニット６４からのレーザ光（ＬＢ−Ｙ，ＬＢ−Ｍ，ＬＢ−Ｃ，ＬＢ−Ｋ）によって電子写真感光体１４上に形成された静電潜像を現像ローラ９２によって現像する現像器８７、中間転写ベルト６０を挟んで電子写真感光体１４に対向して設けられ、電子写真感光体１４上に現像されたトナー像を中間転写ベルト６０上に転写する一次転写ローラ８８、転写後に電子写真感光体１４上に残った残留トナーを除去するクリーニング装置７３を備えている。
【０１４９】
本実施形態に係るトナーを用いることにより、タンデム型カラー画像形成装置において色差が生じにくい。
【０１５０】
前述した実施形態では、電子写真画像形成装置としてレーザービームプリンタを例示したが、これに限定する必要はなく、例えば、電子写真複写機、ファクシミリ装置、或いはワードプロセッサ等の電子写真画像形成装置に使用することも可能である。
【実施例】
【０１５１】
以下、実施例および比較例を挙げ、本発明をより具体的に詳細に説明するが、本発明は、以下の実施例に限定されるものではない。
【０１５２】
＜樹脂粒子分散液（１）の調製＞
スチレン                              ３７０重量部
ｎ−ブチルアクリレート                  ３０重量部
アクリル酸                                ８重量部
ドデカンチオール                        ２４重量部
四臭化炭素                                ４重量部
上記成分を混合して溶解し、これを、非イオン性界面活性剤（ノニポール４００、三洋化成（株）製）６重量部およびアニオン性界面活性剤（ネオゲンＳＣ、第一工業製薬（株）製）１０重量部をイオン交換水５５０重量部に溶解したものにフラスコ中で乳化分散させ、１０分間ゆっくり混合しながら、これに過硫酸アンモニウム４重量部をイオン交換水５０重量部に溶解したものを投入した。窒素置換を行った後、前記フラスコ内を撹拌しながら、内容物が７０℃になるまでオイルバスで加熱し、５時間そのまま乳化重合を継続した。その結果、体積平均粒子径が１５５ｎｍであり、ガラス転移温度Ｔｇ＝５９℃、重量平均分子量Ｍｗ＝１２，０００の樹脂粒子が分散した樹脂粒子分散液（１）が得られた。
【０１５３】
（体積平均粒子径）
樹脂粒子の体積平均粒子径は、レーザ回析式粒度分布測定装置（堀場製作所製、ＬＡ−７００）を用いて測定した。
【０１５４】
（樹脂粒子の分子量）
樹脂粒子の分子量は、以下の条件で行った。ゲル浸透クロマトグラフィ（ＧＰＣ）は「ＨＬＣ−８１２０ＧＰＣ、ＳＣ−８０２０（東ソー（株）社製）装置」を用い、カラムは「ＴＳＫｇｅｌ、ＳｕｐｅｒＨＭ−Ｈ（東ソー（株）社製６．０ｍｍＩＤ×１５ｃｍ）」を２本用い、溶離液としてＴＨＦ（テトラヒドロフラン）を用いた。実験条件としては、試料濃度０．５％、流速０．６ｍＬ／ｍｉｎ、サンプル注入量１０μＬ、測定温度４０℃、ＩＲ検出器を用いて実験を行った。また、検量線は東ソー社製「ｐｏｌｙｓｔｙｌｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製した。
【０１５５】
（示差走査熱量測定（ＤＳＣ））
結着樹脂の融点、ガラス転移温度を示差走査熱量計（島津製作所社製、ＤＳＣ−５０）の熱分析装置を用いて測定した。測定は、室温から１５０℃まで毎分１０℃の昇温速度で行い、融点，ガラス転移温度をＪＩＳ規格（ＪＩＳ  Ｋ−７１２１参照）により解析して得た。
【０１５６】
＜樹脂粒子分散液（２）の調製＞
スチレン                              ２８０重量部
ｎ−ブチルアクリレート                １２０重量部
アクリル酸                                ８重量部
上記成分を混合して溶解し、これを、非イオン性界面活性剤（ノニポール４００、三洋化成（株）製）６重量部およびアニオン性界面活性剤（ネオゲンＳＣ、第一工業製薬（株）製）１２重量部をイオン交換水５５０重量部に溶解したものにフラスコ中で乳化分散させ、１０分間ゆっくり混合しながら、これに過硫酸アンモニウム３重量部をイオン交換水５０重量部に溶解したものを投入した。窒素置換を行った後、前記フラスコ内を撹拌しながら、内容物が７０℃になるまでオイルバスで加熱し、５時間そのまま乳化重合を継続した。その結果、体積平均粒子径が１０５ｎｍであり、Ｔｇ＝５３℃、重量平均分子量Ｍｗ＝５５０，０００の樹脂粒子が分散した樹脂粒子分散液（２）が得られた。
【０１５７】
＜着色剤分散液（１）（ブラック）の調製＞
カーボンブラック（モーガルＬ、キャボット製）                  ５０重量部
ノニオン性界面活性剤（ノニポール４００、三洋化成（株）製）      ５重量部
イオン交換水                                                ２００重量部
上記成分を混合して溶解し、ホモジナイザ（ウルトラタラックスＴ５０、ＩＫＡ社製）を用いて１０分間分散し、体積平均粒子径が２５０ｎｍである着色剤（カーボンブラック）粒子が分散した着色剤分散液（１）（ブラック）を調製した。
【０１５８】
＜着色剤分散液（２）（シアン）の調製＞
シアン顔料Ｃ．Ｉ．ＰｉｇｍｅｎｔＢｌｕｅ１５：３（大日精化製）    ７０重量部
ノニオン性界面活性剤（ノニポール４００、三洋化成（株）製）      ５重量部
イオン交換水                                                ２００重量部
上記成分を混合して溶解し、ホモジナイザ（ウルトラタラックスＴ５０、ＩＫＡ社製）を用いて１０分間分散し、体積平均粒子径が２５０ｎｍである着色剤（シアン顔料）粒子が分散した着色剤分散液（２）（シアン）を調製した。
【０１５９】
＜着色剤分散液（３）（マゼンタ）の調製＞
マゼンタ顔料Ｃ．Ｉ．ＰｉｇｍｅｎｔＲｅｄ１２２（大日精化製）      ７０重量部
ノニオン性界面活性剤（ノニポール４００、三洋化成（株）製）      ５重量部
イオン交換水                                                ２００重量部
上記成分を混合して、溶解し、ホモジナイザ（ウルトラタラックスＴ５０、ＩＫＡ社製）を用いて１０分間分散し、体積平均粒子径が２５０ｎｍである着色剤（マゼンタ顔料）粒子が分散した着色剤分散液（３）（マゼンタ）を調製した。
【０１６０】
＜着色剤分散液（４）（イエロー）の調製＞
イエロー顔料Ｃ．Ｉ．ＰｉｇｍｅｎｔＹｅｌｌｏｗ７４（クラリアント製）  ７０重量部
ノニオン性界面活性剤（ノニポール４００、三洋化成（株）製）      ５重量部
イオン交換水                                                ２００重量部
上記成分を混合して、溶解し、ホモジナイザ（ウルトラタラックスＴ５０、ＩＫＡ社製）を用いて１０分間分散し、体積平均粒子径が２５０ｎｍである着色剤（イエロー顔料）粒子が分散した着色剤分散液（４）（イエロー）を調製した。
【０１６１】
＜離型剤分散液の調製＞
パラフィンワックス（ＨＮＰ０１９０、日本精蝋（株）製、融点８５℃）５０重量部
カチオン性界面活性剤（サニゾールＢ５０、花王（株）製）              ５重量部
イオン交換水                                                    ２００重量部
上記成分を混合し、９５℃に加熱して、丸型ステンレス鋼製フラスコ中でホモジナイザ（ウルトラタラックスＴ５０、ＩＫＡ社製）を用いて１０分間分散した後、圧力吐出型ホモジナイザで分散処理し、体積平均粒子径が５５０ｎｍである離型剤粒子が分散した離型剤分散液を調製した。
【０１６２】
＜トナー粒子（ブラック）の作製＞
樹脂粒子分散液（１）                                    １２０重量部
樹脂粒子分散液（２）                                      ８０重量部
着色剤分散液（１）                                      ２００重量部
離型剤分散液                                              ４０重量部
カチオン性界面活性剤（サニゾールＢ５０、花王（株）製）  １．５重量部
上記成分を、丸型ステンレス鋼鉄フラスコ中で、ホモジナイザ（ウルトラタラックスＴ５０、ＩＫＡ社製）を用いて混合し、分散した後、加熱用オイルバス中でフラスコ内を撹拌しながら５０℃まで加熱した。４５℃で２０分間保持した後、光学顕微鏡で確認したところ、平均粒径が約４．０μｍである凝集粒子が形成されていることが確認された。更に上記混合液に、樹脂粒子分散液（１）を緩やかに６０重量部追加した。そして、加熱用オイルバスの温度を５０℃まで上げて３０分間保持した。光学顕微鏡にて観察したところ、平均粒径が約４．８μｍである凝集粒子が形成されていることが確認された。
【０１６３】
上記混合液にアニオン性界面活性剤（ネオゲンＳＣ、第一工業製薬（株）製）３重量部を追加した後、前記ステンレス鋼鉄フラスコを密閉し、磁力シールを用いて撹拌しながら１０５℃まで加熱し、４時間保持した。そして、冷却後、得られたトナー粒子分散液中のトナー粒子（ブラック）は、トナー形状係数ＳＦ１＝１３０．５、体積平均粒径Ｄ５０ｖ＝５．８μｍであった。
【０１６４】
＜トナー粒子（シアン）の作製＞
上記トナー粒子（ブラック）の作製において、着色剤分散液（１）（ブラック）の代わりに、着色剤分散液（２）（シアン）を用いたことを除き、トナー粒子（ブラック）の作製と同様にして、トナー形状係数ＳＦ１＝１３１．０、体積平均粒径Ｄ５０ｖ＝５．８μｍのトナー粒子（シアン）が分散したトナー粒子分散液（シアン）を作製した。
【０１６５】
＜トナー粒子（マゼンタ）の作製＞
上記トナー粒子（ブラック）の作製において、着色剤分散液（１）（ブラック）の代わりに着色剤分散液（３）（マゼンタ）を用いたことを除き、トナー粒子（ブラック）の作製と同様にして、トナー形状係数ＳＦ１＝１３０．５、体積平均粒径Ｄ５０ｖ＝５．８μｍのトナー粒子が分散したトナー粒子分散液（マゼンタ）を作製した。
【０１６６】
＜トナー粒子（イエロー）の作製＞
上記トナー粒子（ブラック）の作製において、着色剤分散液（１）（ブラック）の代わりに、着色剤分散液（４）（イエロー）を用いたことを除き、トナー粒子（ブラック）の作製と同様にして、トナー形状係数ＳＦ１＝１３１．２、体積平均粒径Ｄ５０ｖ＝５．８μｍのトナー粒子（イエロー）が分散したトナー粒子分散液（イエロー）を作製した。
【０１６７】
＜外部添加剤の添加＞
［湿式外添方法］
湿式外添には、上記トナー粒子分散液をそのまま用いた。固形分濃度からトナー粒子の乾燥重量を換算し外添剤量を決めた。所定量の外添剤を秤量し、トナー粒子分散液中に投入した。丸型ステンレス鋼鉄フラスコ中で、ホモジナイザ（ウルトラタラックスＴ５０、ＩＫＡ社製）を用いて混合し、加熱用オイルバス中でフラスコ内を撹拌しながら加熱した。４５℃で２０分間撹拌した後、加熱用オイルバスの温度を５０℃まで上げて３０分間加熱撹拌した。冷却後、この外添済みトナーを濾別し、イオン交換水で４回洗浄した後、凍結乾燥し４５μｍの目開きのシーブを用いて粗大粒子を除去して外添トナーを得た。
【０１６８】
［乾式外添方法（１）］
乾式外添に用いるトナーは、上記トナー粒子分散液を冷却後、濾別し、イオン交換水で４回洗浄した後、凍結乾燥したトナー粒子を用いた。ホソカワミクロン社製ノビルタに外添剤とトナー粒子、あるいは外添済みトナーを投入し、撹拌した後、４５μｍの目開きのシーブを用いて粗大粒子を除去して、外添トナーを作製した。
【０１６９】
［乾式外添方法（２）］
カワタスーパーミキサに外添剤とトナー粒子、あるいは外添済みトナーを投入し、混合を行った後、４５μｍの目開きのシーブを用いて粗大粒子を除去して、外添トナーを作製した。
【０１７０】
＜キャリアの作製＞
トルエン１４重量部、スチレン−メチルメタクリレート共重合体（成分モル比：８０／２０、重量平均分子量：７０，０００）２重量部、及びカーボンブラック（Ｒ３３０、キャボット社製）０．２重量部を混合し、１０分間スターラーで撹拌させて、カーボンブラックが分散した被覆層形成用溶液を調製した。次に、この被覆液とフェライト粒子（体積平均粒径：３８μｍ）１００重量部とを真空脱気型ニーダに入れて、６０℃において３０分撹拌した後、さらに加温しながら減圧して脱気し、乾燥させることによりキャリアを作製した。このキャリアは、８００Ｖ／ｃｍの電界印加時の体積固有抵抗値が１０１１Ωｃｍであった。
【０１７１】
＜実施例１＞
上記トナー粒子分散液ブラック、シアン、マゼンタ、イエローのそれぞれを固形分量１００重量部に対し、信越化学社製コロイダルシリカ（体積平均粒径：１５０ｎｍ、ヘキサメチレンジシラザン（ＨＭＤＳ）処理品）２重量部を添加し、湿式外添方法により外添した。冷却後、この外添済みトナーを濾別し、イオン交換水で４回洗浄した後、凍結乾燥し４５μｍの目開きのシーブを用いて粗大粒子を除去して外添トナーを得た。更にこの外添トナーを乾式外添方法（１）で示したノビルタを用いて２０００ｒｐｍで１０分間混合し、更に該外添トナー１００重量部に対して、トクヤマ社製フュームドシリカ（体積平均粒径：２０ｎｍ、シリコーンオイル処理品）１重量部を添加し、乾式外添方法（２）で示したスーパーミキサにて周速２０ｍ／ｓｅｃで１０分間混合し、４５μｍの目開きのシーブを用いて粗大粒子を除去し、外添トナーを得た。本トナーは、大径外添剤の湿式外添＋剪断力を与える乾式撹拌による付着強度調整＋小径外添剤の乾式外添という３段階の工程を経ている。
【０１７２】
得られた外添トナー１０重量部と、前記キャリア１００重量部とをＶ−ブレンダーにより４０ｒｐｍで２０分間撹拌し、２１２μｍの目開きを有するシーブで篩分することによりカラー用電子写真用現像剤を作製した。
【０１７３】
得られた外添トナーについて、５万倍の走査型電子顕微鏡（ＳＥＭ）観察により３００個の平均粒径を測定し、分析したところ、コロイダルシリカ（第１無機粒子）の平均粒径が１５０ｎｍであり、フュームドシリカ（第２無機粒子）の平均粒径が２０ｎｍであった。
【０１７４】
＜評価＞
この現像剤について、以下に示す評価を行った。画像形成装置としてタンデム型のＡｐｅｏｓＰｏｒｔ６５５０（富士ゼロックス社製）を用いた。結果を表１〜６に示す。
【０１７５】
（画像形成方法）
出力画像はＡ４紙で、画像密度８０％の画像と１％の画像とした。
画像密度８０％：イエローとマゼンタ
画像密度１％：シアンとブラック
出力枚数：１０，０００枚
画出し順序：
４色のＴｏｔａｌチャート  ２枚（画像電子学会  ファクシミリチャートに類似のＡ３チャート）
４色の２ｃｍ×２ｃｍのソリッド画像  １枚（ＸＰＳ測定用）
４色画出しチャート  １０，０００枚
４色のＴｏｔａｌチャート  ２枚
４色の２ｃｍ×２ｃｍのソリッド画像  １枚
【０１７６】
（ＸＰＳ測定）
ＸＰＳ測定は、キャリアと混合前の未使用トナー、高画像密度（８０％）色（イエローとマゼンタ）の１枚目と１０，０００枚後の定着装置を通る前の未定着画像上のトナー、低画像密度（１％）色（シアンとブラック）の１枚目と１０，０００枚後の未定着画像上のトナーそれぞれについてＸＰＳ測定（ＸＰＳ測定サンプルは２ｃｍ×２ｃｍのソリッド画像を画像形成したもの）を行った。
【０１７７】
ＸＰＳによる測定条件は、以下の通りとした。
Ｘ線光電子分光装置：日本電子社製ＪＰＳ−９０００ＭＸ
Ｘ線源：ＭｇＫα線
加速電圧：１０．０ｋＶ
Ｅｍｉｓｓｉｏｎ電流：２０ｍＡ
光電子エネルギーアナライザーのパスエネルギー：３０Ｖ
Ｓｉ、Ｃ、Ｔｉの各元素のピーク強度（測定誤差も考慮し、１０００の位を四捨五入した）より表面原子濃度を見積った。なお、表面原子濃度の計算は日本分光社提供の相対感光因子を用いた。バックグラウンド補正及び面積（Ａｒｅａ）は日本電子社製分析アプリケーションソフトに従い導いた。
【０１７８】
（画質評価）
［かぶり評価］
出力されたＴｏｔａｌチャートの初期（１枚目）と１０，０００枚出力後の出力チャートを用い、背景部のカブリを目視に以下の基準で評価した。
○：問題なし
△：やや悪い
×：許容できない
【０１７９】
［画像濃度］
上記出力画像のソリッド部の画像濃度を、画像濃度計Ｘ−Ｒｉｔｅ（Ｘ−Ｒｉｔｅ社製）にて測定した。画像濃度の評価判断基準は以下の通りとした。
○：Ｘ−Ｒｉｔｅの濃度が１．４以上
△：１．３以上１．４未満
×：１．３未満（濃度不十分）
【０１８０】
（現像器汚れ評価）
初期（１枚目）と１０，０００出力後で、目視にて現像機周りの汚れを以下の基準で評価した。
○：現像機周りの汚れなし
△：やや汚れ有り
×：汚れ有り
【０１８１】
（トナー排出性評価）
１０，０００枚出力後、トナー排出性を以下の基準で評価した。
○：トナー詰まりを生じない（初期とほとんど差が無いレベル）
△：トナー詰まりをやや生じた（初期と比べてやや劣るが問題なし）
×：トナー詰まりを生じた（許容できない）
【０１８２】
＜実施例２＞
実施例１で用いたトクヤマ社製フュームドシリカの代わりに、テイカ社製ルチル型酸化チタン（体積平均粒径３０ｎｍ、オクチルシラン処理品）を１重量部用いた。他の外添材料／外添手段は実施例１に従った。実施例１と同様にして評価を行った。結果を表１〜６に示す。
【０１８３】
得られた外添トナーについて分析したところ、コロイダルシリカ（第１無機粒子）の平均粒径が１５０ｎｍであり、酸化チタン（第２無機粒子）の平均粒径が３０ｎｍであった。
【０１８４】
＜実施例３＞
実施例１で用いた信越化学社製コロイダルシリカの量を２重量部から０．７重量部に、トクヤマ社製フュームドシリカの量を１重量部から０．５重量部に減量した以外は実施例１に従った。実施例１と同様にして評価を行った。結果を表１〜６に示す。
【０１８５】
得られた外添トナーについて分析したところ、コロイダルシリカ（第１無機粒子）の平均粒径が１５０ｎｍであり、フュームドシリカ（第２無機粒子）の平均粒径が２０ｎｍであった。
【０１８６】
＜実施例４＞
実施例１で用いたノビルタによる付着強度調整工程を行わない以外は実施例１に従った。実施例１と同様にして評価を行った。結果を表１〜６に示す。
【０１８７】
得られた外添トナーについて分析したところ、コロイダルシリカ（第１無機粒子）の平均粒径が１５０ｎｍであり、フュームドシリカ（第２無機粒子）の平均粒径が２０ｎｍであった。
【０１８８】
＜実施例５＞
実施例１で用いた信越化学社製コロイダルシリカの量を２重量部から０．５重量部に、トクヤマ社製フュームドシリカの量を１重量部から０．３重量部に減量した以外は実施例１と同様にして外添トナーを得た。実施例１と同様にして評価を行った。結果を表１〜６に示す。
【０１８９】
得られた外添トナーについて分析したところ、コロイダルシリカ（第１無機粒子）の平均粒径が１５０ｎｍであり、フュームドシリカ（第２無機粒子）の平均粒径が２０ｎｍであった。
【０１９０】
＜比較例１＞
上記トナー粒子分散液ブラック、シアン、マゼンタ、イエローのそれぞれを冷却後、濾別し、イオン交換水で４回洗浄した後、３５℃で凍結乾燥した。この乾燥したトナー１００重量部と、信越化学社製コロイダルシリカ（体積平均粒径：１５０ｎｍ、ＨＭＤＳ処理品）０．２重量部及び、トクヤマ社製フュームドシリカ（体積平均粒径：２０ｎｍ、シリコーンオイル処理品）２重量部を添加し、カワタスーパーミキサにて周速２０ｍ／ｓｅｃで１０分間混合し、４５μｍの目開きのシーブを用いて粗大粒子を除去し、外添トナーを得た。実施例１と同様にして評価を行った。結果を表１〜６に示す。
【０１９１】
得られた外添トナーについて分析したところ、コロイダルシリカ（第１無機粒子）の平均粒径が１５０ｎｍであり、フュームドシリカ（第２無機粒子）の平均粒径が２０ｎｍであった。
【０１９２】
＜比較例２＞
上記トナー粒子分散液ブラック、シアン、マゼンタ、イエローのそれぞれを冷却後、濾別し、イオン交換水で４回洗浄した後、３５℃で凍結乾燥した。この乾燥したトナー１００重量部と、信越化学社製コロイダルシリカ（体積平均粒径：１５０ｎｍ、ＨＭＤＳ処理品）３重量部を添加し、カワタスーパーミキサにて周速１０ｍ／ｓｅｃで１０分間混合し、４５μｍの目開きのシーブを用いて粗大粒子を除去し、外添トナーを得た。実施例１と同様にして評価を行った。結果を表１〜６に示す。
【０１９３】
得られた外添トナーについて分析したところ、コロイダルシリカ（第１無機粒子）の平均粒径が１５０ｎｍであった。
【０１９４】
＜比較例３＞
上記トナー粒子分散液ブラック、シアン、マゼンタ、イエローのそれぞれを固形分量１００重量部に対し、信越化学社製コロイダルシリカ（体積平均粒径：１５０ｎｍ、ＨＭＤＳ処理品）２重量部を添加し、湿式外添法により外添した。冷却後、この外添済みトナーを濾別し、イオン交換水で４回洗浄した後、凍結乾燥し４５μｍの目開きのシーブを用いて粗大粒子を除去して外添トナーを得た。更に該外添トナー１００重量部に対しトクヤマ社製フュームドシリカ（体積平均粒径：２０ｎｍ、シリコーンオイル処理品）１重量部を添加し、乾式外添方法（１）で示したノビルタを用いて３０００ｒｐｍで３０分間混合し、４５μｍの目開きのシーブを用いて粗大粒子を除去し、外添トナーを得た。実施例１と同様にして評価を行った。結果を表１〜６に示す。
【０１９５】
得られた外添トナーについて分析したところ、コロイダルシリカ（第１無機粒子）の平均粒径が１５０ｎｍであり、フュームドシリカ（第２無機粒子）の平均粒径が２０ｎｍであった。
【０１９６】
＜比較例４＞
上記トナー粒子分散液ブラック、シアン、マゼンタ、イエローのそれぞれを固形分量１００重量部に対し、トナーを濾別し、イオン交換水で４回洗浄した後、凍結乾燥し４５μｍの目開きのシーブを用いて粗大粒子を除去して未外添トナーを得た。更に該未外添トナー１００重量部に対しトクヤマ社製フュームドシリカ（体積平均粒径：２０ｎｍ、ヘキサメチレンジシラザン処理品）２重量部を添加し、スーパーミキサを用いて３０００ｒｐｍで３分間混合し、４５μｍの目開きのシーブを用いて粗大粒子を除去し、外添トナーを得た。実施例１と同様にして評価を行った。結果を表１〜６に示す。
【０１９７】
得られた外添トナーについて分析したところ、コロイダルシリカ（第１無機粒子）の平均粒径が１５０ｎｍであり、フュームドシリカ（第２無機粒子）の平均粒径が２０ｎｍであった。
【０１９８】
【表１】
2008292675.tif 000002
【０１９９】
【表２】
2008292675.tif 000003
【０２００】
【表３】
2008292675.tif 000004
【０２０１】
【表４】
2008292675.tif 000005
【０２０２】
【表５】
2008292675.tif 000006
【０２０３】
【表６】
2008292675.tif 000007
【図面の簡単な説明】
【０２０４】
【図１】本発明の実施形態に係る画像形成装置の構成の一例を示す概略図である。
【図２】本発明の実施形態に係る画像形成装置の構成の他の例を示す概略図である。
【図３】本発明の実施形態に係る画像形成ユニットの構成の一例を示す概略図である。
【符号の説明】
【０２０５】
１  画像形成装置、１０  帯電部、１２  露光部、１４  電子写真感光体、１６  現像部、１８  転写部、２０  クリーニング部、２２  定着部、２４  被転写体、５０  本体、５２  画像形成部、５４  シート搬送系、５６  画像処理装置、５８Ｙ，５８Ｍ，５８Ｃ，５８Ｋ  画像形成ユニット、６０  中間転写ベルト、６２  転写ユニット、６４  光学系ユニット、６６  定着器、６８Ｙ，６８Ｍ，６８Ｃ，６８Ｋ  トナーカートリッジ、７０  駆動ローラ、７１  張力付与ローラ、７２  バックアップローラ、７３  クリーニング装置、７３ａ  クリーニングブラシ、７３ｂ  クリーニングブレード、７７  給紙装置、８０  搬送路、８２  二次転写ローラ、８３  排出ローラ、８４  排出受け、８６  帯電器、８７  現像器、８８  一次転写ローラ、９０  帯電ローラ、９２  現像ローラ。
【図１】
2008292675.tif 000008
【図２】
2008292675.tif 000009
【図３】
2008292675.tif 000010